(57)【特許請求の範囲】
【請求項１】
フルオレン構造を有する特定ジヒドロキシ化合物と、下記式（３）で表されるジヒドロキシ化合物及び／又は下記式（５）で表されるジヒドロキシ化合物を含むジヒドロキシ化合物と、炭酸ジエステルと、重合触媒とを反応器に連続的に供給し、重縮合してポリカーボネートを製造するポリカーボネートの製造方法であって、
下記条件（Ａ）から（Ｅ）のすべてを満たすポリカーボネートの製造方法。
（Ａ）少なくとも２器の反応器を用いる。
（Ｂ）１器目の第１反応器で反応した反応物を２器目の第２反応器に入れる。
（Ｃ）前記第１反応器が還流冷却器を具備する。
（Ｄ）前記第１反応器における還流比が留出量に対して０．０１以上５以下である。
（Ｅ）前記第１反応器の内温を１３０℃以上、２００℃以下の値に設定し、設定温度の±１０℃の範囲内で制御し、かつ、圧力を５ｋＰａ以上、８０ｋＰａ以下の値に設定し、設定圧力の±５ｋＰａの範囲内で制御する。
【化１】
0006015071.tif 000013
【化２】
0006015071.tif 000014
【請求項２】
第１反応器の熱媒温度が２７０℃以下で、第１反応器の内温との温度差が５℃以上８０℃以下である請求項１に記載のポリカーボネートの製造方法。
【請求項３】
第２反応器が、還流冷却器を具備する請求項１又は２に記載のポリカーボネートの製造方法。
【請求項４】
前記第１反応器の内容積が２０Ｌ以上である請求項１〜３のいずれか１項に記載のポリカーボネートの製造方法。
【請求項５】
前記第１反応器において、エステル交換反応によって副生するモノヒドロキシ化合物の留出量が理論量の３０％以上、９０％以下である請求項１〜４のいずれか１項に記載のポリカーボネートの製造方法。
【請求項６】
前記第１反応器出口の反応液中のモノヒドロキシ化合物の含有量が１０ｗｔ％以下である請求項１〜５のいずれか１項に記載のポリカーボネートの製造方法。
【請求項７】
前記ジヒドロキシ化合物が前記特定ジヒドロキシ化合物以外に少なくとも１種のジヒドロキシ化合物を含み、該ジヒドロキシ化合物の５ｋＰａにおける沸点が２５０℃以下である請求項１〜６のいずれか１項に記載のポリカーボネートの製造方法。
【請求項８】
前記重合触媒が、長周期型周期表第２族の金属からなる群及びリチウムより選ばれる少なくとも１種の金属化合物である請求項１〜７のいずれか１項に記載のポリカーボネートの製造方法。
【請求項９】
前記のフルオレン構造を有する特定ジヒドロキシ化合物が、下記式（１）で表される化合物である請求項１〜８のいずれか１項に記載のポリカーボネートの製造方法。
【化３】
0006015071.tif 000015
［一般式（１）中、Ｒ１〜Ｒ４はそれぞれ独立に、水素原子、置換若しくは無置換の炭素数１〜炭素数２０のアルキル基、置換若しくは無置換の炭素数６〜炭素数２０のシクロアルキル基、または、置換若しくは無置換の炭素数６〜炭素数２０のアリール基を表し、それぞれのベンゼン環に４つある置換基のそれぞれとして、同一の又は異なる基が配されている。Ｘは置換若しくは無置換の炭素数２〜炭素数１０のアルキレン基、置換若しくは無置換の炭素数６〜炭素数２０のシクロアルキレン基、または、置換若しくは無置換の炭素数６〜炭素数２０のアリーレン基を表す。ｍ及びｎはそれぞれ独立に０〜５の整数である。］
【請求項１０】
前記のフルオレン構造を有する特定ジヒドロキシ化合物１ｍｏｌに含有される硫黄元素量が１００μｍｏｌ以下であることを特徴とする請求項１〜９のいずれか１項に記載のポリカーボネートの製造方法。
【請求項１１】
前記フルオレン構造を有する特定ジヒドロキシ化合物と、さらに脂肪族炭化水素のジヒドロキシ化合物とが反応に用いられる請求項１〜１０のいずれか１項に記載のポリカーボネートの製造方法。
【請求項１２】
前記脂肪族炭化水素のジヒドロキシ化合物が直鎖脂肪族のジヒドロキシ化合物及び脂環式炭化水素のジヒドロキシ化合物からなる群のうちの少なくとも１種である、請求項１１に記載のポリカーボネートの製造方法。
【請求項１３】
反応により副生する留出液からモノヒドロキシ化合物を蒸留により精製し、回収する工程を含む請求項１〜１２のいずれか１項に記載のポリカーボネートの製造方法。
【請求項１４】
前記モノヒドロキシ化合物がフェノールである請求項５〜１３のいずれか１項に記載のポリカーボネートの製造方法。
【請求項１５】
請求項１乃至１４のいずれか１項に記載の製造方法で得られたポリカーボネートを押出成形するポリカーボネート樹脂フィルムの製造方法であって、
波長４５０ｎｍで測定した位相差（Ｒｅ４５０）と波長５５０ｎｍで測定した位相差（Ｒｅ５５０）の比が下記式（４）を満足するポリカーボネート樹脂フィルムの製造方法。
０．５  ≦  Ｒｅ４５０／Ｒｅ５５０  ≦  １．０    （４）
【発明の詳細な説明】
【技術分野】
【０００１】
本発明は、光学特性、色相及び熱安定性に優れたポリカーボネートを、効率的かつ安定に製造する方法、およびそれより得られる透明フィルムに関する。
【背景技術】
【０００２】
ポリカーボネートは一般的にビスフェノール類をモノマー成分とし、透明性、耐熱性または機械的強度等の優位性を生かし、電気・電子部品、自動車用部品、光学記録媒体またはレンズ等の光学分野等でいわゆるエンジニアリングプラスチックとして広く利用されている。
【０００３】
近年、フルオレン構造を側鎖に有するジヒドロキシ化合物から誘導された共重合ポリカーボネートが報告されており、特にイソソルビド（ＩＳＢ）のようなジヒドロキシ化合物との共重合ポリカーボネートは光弾性係数が小さいなど、優れた光学特性を有することが示されている（特許文献１〜３）。
【０００４】
また、特許文献４には、前記フルオレン構造を含有するポリカーボネートからなる位相差フィルムは、光弾性係数が低い上、位相差が短波長になるほど小さくなる逆波長分散性を示すことから、位相差フィルムなどの光学用途に有用であることが開示されている。
【０００５】
上記のフルオレン構造を有するポリカーボネートを製造する際には、様々なジヒドロキシ化合物を原料として用いることが可能なエステル交換法または溶融法と呼ばれる方法で製造される。該方法では、ジヒドロキシ化合物とジフェニルカーボネート（ＤＰＣ）等の炭酸ジエステルを重合触媒の存在下、２００℃以上の高温でエステル交換し、副生するフェノールを系外に取り除くことにより重合を進行させてポリカーボネートを得ている。
【０００６】
一方、ポリカーボネートの製造において、反応初期に常圧で反応を行い、モノマーを消費させて揮散を抑制させる方法、および特定の還流冷却器を有する重合反応器を用いる方法が提案されている（特許文献５参照）。
【０００７】
また、炭酸ジエステルとしてジフェニルカーボネートを用いたエステル交換法では、多量のフェノールが副生するため、製造コスト低減と資源の有効活用のため、副生フェノールを蒸留精製により回収し、ジフェニルカーボネートまたはビスフェノールＡの原料として再利用する方法が提案されている（例えば特許文献６参照）。
【先行技術文献】
【特許文献】
【０００８】
【特許文献１】日本国特開平１０−１０１７８６号公報
【特許文献２】日本国特開２００４−６７９９０号公報
【特許文献３】国際公開第２００６／４１１９０号パンフレット
【特許文献４】日本国特開２００８−１１１０４７
【特許文献５】日本国特開２００８−５６８４４号公報
【特許文献６】日本国特開平９−１６５４４３号公報
【発明の概要】
【発明が解決しようとする課題】
【０００９】
本発明者らの詳細な検討によれば、フルオレン構造を有するジヒドロキシ化合物を、イソソルビドのようなジヒドロキシ化合物と共重合反応を行う場合、ＩＳＢのようなジヒドロキシ化合物はビスフェノール類に比べると沸点が低いため、高温、減圧下で行うエステル交換反応中に未反応モノマーの揮散が激しく、原料原単位の悪化を招いてしまうことがわかった。
【００１０】
また、ジヒドロキシ化合物を複数種用いて共重合ポリカーボネートを得る場合、ジヒドロキシ化合物のモル比率が重合中に変化し、所望の分子量または共重合組成のポリカーボネートが得られないという問題が見出された。特に光学用途に用いる共重合ポリカーボネートの光学特性は、共重合組成に大きく依存するため、製品品質の観点からも共重合組成を厳密に制御することは重要である。
【００１１】
さらに、本発明者らのさらなる検討により、従来のポリカーボネートの製造方法では、得られるポリカーボネートの色調の悪化を招くことが明らかとなった。これは、エステル交換反応は平衡反応であることから、反応副生物を反応系から除去することにより反応が促進されるため、反応初期にモノマーの揮散を抑制すると、同時に反応速度が抑制されてしまい、それによって反応にかかる熱履歴が増大し、さらには熱分解物が反応系に滞留してしまうためである。このような色調の悪化は、光学用途に用いられるフルオレン構造を有するポリカーボネートでは、製品品質の低下に繋がってしまう。
【００１２】
また、フルオレン構造を有するポリカーボネートを、光学特性を活用する用途に用いる場合、その光学特性には高い精度が求められるが、そのためには得られるポリカーボネートに含まれるジヒドロキシ構造単位の比率が出来るだけ均一である必要がある。
【００１３】
しかし、反応工程においてモノマーが多量に留出して、反応液組成が原料仕込み比率からずれてしまうと、高い精度での光学特性を発揮させることが難しかった。特に本発明で用いられるフルオレン構造を有するジヒドロキシ化合物は比較的沸点が高く、反応時にほとんど留出することがないため、比較的低沸点のジヒドロキシ化合物を組み合わせて共重合を行う場合、共重合比率がずれやすい問題があった。
【００１４】
さらに、本発明者らの検討によると、前述したようにＩＳＢのような芳香族系のジヒドロキシ化合物よりも低沸点のジヒドロキシ化合物は揮散しやすいため、留出液中の不純物が多くなり、副生するフェノールのようなモノヒドロキシ化合物の回収コストへの負荷が高まる課題も見出された。
【００１５】
前記課題に対して、ＩＳＢのようなジヒドロキシ化合物が留出しないように、常圧で反応させたり、還流をかけすぎたりすると、上記の通り、得られるポリカーボネートの色調悪化を招いてしまう。このため、ポリカーボネートの品質向上の課題と副生するモノヒドロキシ化合物中の不純物が増加する課題との両方を同時に解決する手段が求められる。
【００１６】
したがって、本発明の目的は、製造にあたりフェノール等のモノヒドロキシ化合物を回収する際の留出液中のジヒドロキシ化合物の留出量を低減し、色調の悪化を防いで精度の高い光学特性を有するポリカーボネートを、効率的かつ安定に製造する方法を提供することにある。
【課題を解決するための手段】
【００１７】
すなわち、本発明は以下の通りである。
１．フルオレン構造を有する特定ジヒドロキシ化合物を含むジヒドロキシ化合物と、炭酸ジエステルと、重合触媒とを反応器に連続的に供給し、重縮合してポリカーボネートを製造するポリカーボネートの製造方法であって、下記条件（Ａ）から（Ｄ）のすべてを満たすポリカーボネートの製造方法。
（Ａ）少なくとも２器の反応器を用いる。
（Ｂ）１器目の第１反応器で反応した反応物を２器目の第２反応器に入れる。
（Ｃ）前記第１反応器が還流冷却器を具備する。
（Ｄ）前記第１反応器における還流比が留出量に対して０．０１以上５以下である。
【００１８】
２．前記第１反応器の内温を１３０℃以上、２５０℃以下の値に設定し、設定温度の±１０℃の範囲内で制御し、かつ、圧力を５ｋＰａ以上、８０ｋＰａ以下の値に設定し、設定圧力の±５ｋＰａの範囲内で制御する前項１に記載のポリカーボネートの製造方法。
【００１９】
３．第１反応器の熱媒温度が２７０℃以下で、第１反応器の内温との温度差が５℃以上８０℃以下である前項１または２に記載のポリカーボネートの製造方法。
【００２０】
４．第２反応器が、還流冷却器を具備する前項１乃至３のいずれか１に記載のポリカーボネートの製造方法。
【００２１】
５．前記第１反応器の内容積が２０Ｌ以上である前項１乃至４のいずれか１に記載のポリカーボネートの製造方法。
【００２２】
６．前記第１反応器において、エステル交換反応によって副生するモノヒドロキシ化合物の留出量が理論量の３０％以上、９０％以下である前項１乃至５のいずれか１に記載のポリカーボネートの製造方法。
【００２３】
７．前記第１反応器出口の反応液中のモノヒドロキシ化合物の含有量が１０ｗｔ％以下である前項１乃至６のいずれか１に記載のポリカーボネートの製造方法。
【００２４】
８．前記ジヒドロキシ化合物が前記特定ジヒドロキシ化合物以外に少なくとも１種のジヒドロキシ化合物を含み、該ジヒドロキシ化合物の５ｋＰａにおける沸点が２５０℃以下である前項１乃至７のいずれか１に記載のポリカーボネートの製造方法。
【００２５】
９．前記重合触媒が、長周期型周期表第２族の金属からなる群及びリチウムより選ばれる少なくとも１種の金属化合物である前項１乃至８のいずれか１に記載のポリカーボネートの製造方法。
【００２６】
１０．前記のフルオレン構造を有する特定ジヒドロキシ化合物が、下記式（１）で表される化合物である前項１乃至９のいずれか１に記載のポリカーボネートの製造方法。
【化１】
0006015071.tif 000002
［一般式（１）中、Ｒ１〜Ｒ４はそれぞれ独立に、水素原子、置換若しくは無置換の炭素数１〜炭素数２０のアルキル基、置換若しくは無置換の炭素数６〜炭素数２０のシクロアルキル基、または、置換若しくは無置換の炭素数６〜炭素数２０のアリール基を表し、それぞれのベンゼン環に４つある置換基のそれぞれとして、同一の又は異なる基が配されている。Ｘは置換若しくは無置換の炭素数２〜炭素数１０のアルキレン基、置換若しくは無置換の炭素数６〜炭素数２０のシクロアルキレン基、または、置換若しくは無置換の炭素数６〜炭素数２０のアリーレン基を表す。ｍ及びｎはそれぞれ独立に０〜５の整数である。］
【００２７】
１１．前記のフルオレン構造を有する特定ジヒドロキシ化合物１ｍｏｌに含有される硫黄元素量が１００μｍｏｌ以下であることを特徴とする前項１乃至１０のいずれか１に記載のポリカーボネートの製造方法。
【００２８】
１２．前記のフルオレン構造を有する特定ジヒドロキシ化合物を含む複数種のジヒドロキシ化合物が反応に用いられ、
反応器へ原料として仕込んだ仕込み時における一のジヒドロキシ化合物のモル百分率と、得られたポリカーボネート中の当該ジヒドロキシ化合物構造単位のモル百分率との差を、反応器へ原料として仕込んだ仕込み時における当該ジヒドロキシ化合物のモル百分率で除した値の絶対値が、少なくとも１種のジヒドロキシ化合物については、０．０３以下であり、いずれのジヒドロキシ化合物についても０．０５を超えないことを特徴とする前項１乃至１１のいずれか１に記載のポリカーボネートの製造方法。
【００２９】
１３．前記フルオレン構造を有する特定ジヒドロキシ化合物と、さらに下記式（２）で表される部位を有する１種または複数種のジヒドロキシ化合物とが反応に用いられる前項１乃至１２のいずれか１に記載のポリカーボネートの製造方法。
【化２】
0006015071.tif 000003
［但し、式（２）で表される部位が−ＣＨ２−ＯＨの一部を構成する部位である場合と、前記（１）式で表される化合物の一部を構成する部位である場合を除く。］
【００３０】
１４．前記式（２）で表される部位を有するジヒドロキシ化合物が、環状エーテル構造を有する化合物である前項１３に記載のポリカーボネートの製造方法。
【００３１】
１５．前記式（２）で表される部位を有するジヒドロキシ化合物が、下記式（３）で表される化合物である前項１４に記載のポリカーボネートの製造方法。
【化３】
0006015071.tif 000004
【００３２】
１６．前記フルオレン構造を有する特定ジヒドロキシ化合物と、さらに脂肪族炭化水素のジヒドロキシ化合物とが反応に用いられる前項１乃至１５のいずれか１に記載のポリカーボネートの製造方法。
【００３３】
１７．前記脂肪族炭化水素のジヒドロキシ化合物が直鎖脂肪族のジヒドロキシ化合物及び脂環式炭化水素のジヒドロキシ化合物からなる群のうちの少なくとも１種である、前項１６に記載のポリカーボネートの製造方法。
【００３４】
１８．反応により副生する留出液からモノヒドロキシ化合物を蒸留により精製し、回収する工程を含む前項１乃至１７のいずれか１に記載のポリカーボネートの製造方法。
【００３５】
１９．前記モノヒドロキシ化合物がフェノールである前項４乃至１８のいずれか１に記載のポリカーボネートの製造方法。
【００３６】
２０．前項１乃至１９のいずれか１に記載の製造方法で得られたポリカーボネートを製膜して得られることを特徴とする透明フィルム。
【００３７】
２１．前項２０に記載の透明フィルムを、少なくとも一方向に延伸して得られる延伸フィルム。
【００３８】
２２．波長４５０ｎｍで測定した位相差（Ｒｅ４５０）と波長５５０ｎｍで測定した位相差（Ｒｅ５５０）の比が下記式（４）を満足する前項２０または２１に記載の延伸フィルム。
０．５  ≦  Ｒｅ４５０／Ｒｅ５５０  ≦  １．０    （４）
【図面の簡単な説明】
【００３９】
【図１】図１は、本発明を実施するポリカーボネートの製造工程の例を示す工程図である。
【発明を実施するための形態】
【００４０】
以下に本発明の実施の形態を詳細に説明するが、以下に記載する構成要件の説明は、本発明の実施態様の一例（代表例）であり、本発明はその要旨を超えない限り、以下の内容に限定されない。
【００４１】
なお、本明細書において、「〜」という表現を用いた場合、その前後の数値または物理値を含む意味で用いることとする。
【００４２】
本発明のポリカーボネートの製造方法は、構造の一部にフルオレン構造を有するジヒドロキシ化合物を含むジヒドロキシ化合物と、炭酸ジエステルと、重合触媒とを反応器に連続的に供給し、重縮合してポリカーボネートを製造する方法であって、下記条件（Ａ）から（Ｄ）のすべてを満たすことを特徴とするポリカーボネートの製造方法である。
（Ａ）少なくとも２器の反応器を用いる。
（Ｂ）１器目の第１反応器で反応した反応物を２器目の第２反応器に入れる。
（Ｃ）第１反応器が還流冷却器を具備する。
（Ｄ）第１反応器における還流比が留出量に対して０．０１以上５以下である。
【００４３】
＜ポリカーボネートの製造工程＞
本発明の方法においては、少なくとも２器の反応器を用いる２段階以上の多段工程で、上記ジヒドロキシ化合物と炭酸ジエステルとを、通常、重合触媒の存在下で反応させる（溶融重縮合）ことによりポリカーボネートが製造される。
【００４４】
本明細書において「反応器」とは、ジヒドロキシ化合物と炭酸ジエステルを混合した後の工程で、後述する反応温度まで加熱する加熱装置を有し、意図的なエステル交換反応を起こすための装置をいい、原料を事前に混合したり溶解させたりすることを主な目的とする溶解槽、または反応液を移送するための配管は、たとえそこでわずかながら反応が進行していたとしても、前記の反応器に含まれない。
【００４５】
本発明において、炭酸ジエステルより生成するモノヒドロキシ化合物が、理論量の１０％以上留出し、一番上流側に設置されている反応器を第１反応器と定義する。なお、複数器の反応器を用いる場合において、第１反応器以降、２器目の反応器を第２反応器、３器目の反応器を第３反応器、……と称する。また、第２反応器は、第１反応器の下流側に設置された反応器であり、第１反応器の反応物が次に入る反応器である。同様に第３反応器は、第２反応器の反応物がその次に入る反応器である。なお、複数の反応器の反応物が同一の反応器に入る場合においては、該複数の反応器のそれぞれに対して上流側に反応器が存在しない場合、該複数の反応器をいずれも第１反応器とみなし、第１反応器の反応物がその次に入る反応器が第２反応器である。
【００４６】
重合工程は前段反応と後段反応の２段階に分けられる。前段反応は好ましくは１３０〜２３０℃、より好ましくは１５０〜２２０℃の温度で、好ましくは０．１〜１０時間、より好ましくは０．５〜３時間実施され、副生するモノヒドロキシ化合物を留出させ、オリゴマーを生成させる。
【００４７】
後段反応は、反応系の圧力を前段反応から徐々に下げ、反応温度も徐々に上げていき、同時に発生するモノヒドロキシ化合物を反応系外へ除きながら、最終的には反応系の圧力を好ましくは２ｋＰａ以下とし、好ましくは２００〜２６０℃、より好ましくは２１０〜２５０℃の温度範囲のもとで重縮合反応を行い、ポリカーボネートを生成させる。
【００４８】
なお、本明細書における圧力とは、真空を基準に表した、いわゆる絶対圧力を指す。
【００４９】
前記重合工程で用いる反応器は、上記のとおり、少なくとも２器が連結されたものであり、前記第１反応器の出口から出た反応物は前記第２反応器に入るものが用いられる。連結する反応器の数は特に限定されないが、２〜７器が好ましく、３〜５器がより好ましく、３〜４器が更に好ましい。
【００５０】
反応器の種類も特に限定されないが、前段反応の反応器は竪型攪拌反応器が１器以上であることが好ましく、後段反応の反応器は横型攪拌反応器が１器以上であることが好ましい。それぞれの反応器の条件は、反応器毎に段階的に温度を上昇させ、段階的に圧力を減少させた設定とすることが好ましい。
【００５１】
本発明で使用する反応器は公知のいかなるものでもよい。例えば、熱油またはスチームを加熱媒体とした、ジャケット形式の反応器または内部にコイル状の伝熱管を有する反応器等が挙げられる。
【００５２】
前記の反応器と次の反応器との連結は直接行ってもよいし、必要に応じて、予熱器等を介して行ってもよい。直接に接続する配管、又は予熱器等を介して接続する配管は、二重管式等で反応液を冷却固化させることなく移送ができ、反応液側に気相がなく、かつデッドスペースを生じないものが好ましい。
【００５３】
前記のそれぞれの反応器及び前記配管を加熱する加熱媒体の上限温度は、３００℃であることが好ましく、２７０℃であることがより好ましく、２６０℃であることが更に好ましい。熱媒温度が高すぎると、反応器壁面での熱劣化が促進され、異種構造若しくは分解生成物の増加、または色調の悪化等の不具合を招くことがある。下限温度は、上記反応温度が維持可能な温度であれば特に制限されない。
【００５４】
反応器では副生するモノヒドロキシ化合物の蒸発により潜熱が奪われるため、内温を所定値に合わせるために熱媒温度を内温よりも高くせざるを得ないが、配管では潜熱による内温低下は発生しないため、極力熱劣化を抑制するために、配管の熱媒温度は反応器の熱媒温度よりも低くすることが好ましい。
【００５５】
本発明にかかる製造方法の反応方式は、連続式である。一般的にバッチ式の反応では、反応の進行に対応させて、一つの反応器の中で温度を徐々に上昇させ、また圧力も徐々に低下させていくことで反応率を向上させるため、還流比を制御することは不可能である。連続式の重合プロセスを用いて、各反応器の液量、温度、圧力を一定の状態に保つことで、還流比を所望の範囲で制御することが可能となる。
【００５６】
反応器は、複数器の竪型攪拌反応器、及びこれに続く少なくとも１器の横型攪拌反応器が用いられる。これらの反応器は直列に設置され、連続的に処理が行われる。重縮合工程後、ポリカーボネート中の未反応原料若しくは反応副生物であるモノヒドロキシ化合物を脱揮除去する工程、熱安定剤または離型剤等を添加する工程、または得られたポリカーボネートを所定の粒径のペレットに形成する工程等を適宜追加してもよい。
【００５７】
前記の反応器で発生するフェノール等のモノヒドロキシ化合物は、タンクに収集しておき、資源有効活用の観点から、必要に応じ、精製を行って回収した後、ＤＰＣまたはビスフェノールＡ等の原料として再利用することが好ましい。
【００５８】
本発明の製造方法において、副生モノヒドロキシ化合物の精製方法に特に制限はないが、蒸留法を用いることが好ましい。この場合の蒸留は、単蒸留であっても、連続蒸留であってもよく、特に限定されないが、精製効率と生産性の観点から理論段を設けた複数の蒸留塔を用いた連続蒸留が好ましい。
【００５９】
２基の蒸留塔を用いる場合は、第１蒸留塔では、減圧下にて還流をかけながら蒸留を行い、軽沸成分を一部モノヒドロキシ化合物とともに塔頂より留去し、缶出液を第２蒸留塔へ供給する。第２蒸留塔では、第１蒸留塔よりも圧力を低下させた条件にて蒸留を行い、塔頂より精製したフェノール等のモノヒドロキシ化合物を回収する。
【００６０】
本発明の製造方法によれば、留出液中の未反応モノマーの量が低減されるため、回収されるモノヒドロキシ化合物に含まれる不純物成分が少なくなる。精製前のモノヒドロキシ化合物の純度が高いほど精製も容易となるため、蒸留塔の理論段を減らせることにより蒸留塔の建設コストが削減でき、また、蒸留で生成する廃棄物の量も低減するため、廃棄物の処理コストも削減できる。
【００６１】
次に、本発明にかかる製造方法の各工程について説明する。本発明の方法は、原料モノマーとして、９，９−ビス［４−（２−ヒドロキシエトキシ）フェニル］フルオレンなどのフルオレン部位を有するジヒドロキシ化合物を含むジヒドロキシ化合物と、ジフェニルカーボネート（ＤＰＣ）等の炭酸ジエステルとをそれぞれ溶融状態にて、原料混合溶融液を調製し（原料調製工程）、これらの化合物を、重合触媒の存在下、溶融状態で複数の反応器を用いて多段階で重縮合反応をさせる（重縮合工程）ことによって行われる。
【００６２】
前記反応ではモノヒドロキシ化合物が副生するため、該モノヒドロキシ化合物を反応系から除去することにより、反応を進行させ、ポリカーボネートを生成させる。炭酸ジエステルとしてＤＰＣを用いた場合、該モノヒドロキシ化合物はフェノールとなり、減圧下で該フェノールを除去して反応を進行させる。
【００６３】
＜原料調製工程＞
ポリカーボネートの原料として使用するフルオレン部位を有するジヒドロキシ化合物を含むジヒドロキシ化合物、及び炭酸ジエステルは、窒素またはアルゴン等の不活性ガスの雰囲気下、バッチ式、半回分式または連続式の攪拌槽型の装置を用いて、原料混合溶融液として調製するか、又は、反応槽にこれらを独立に投下する。
【００６４】
溶融混合の温度は、例えば、フルオレン部位を有するジヒドロキシ化合物として９，９−ビス［４−（２−ヒドロキシエトキシ）フェニル］フルオレンを用いると共に、後記するような脂肪族のジヒドロキシ化合物を用い、炭酸ジエステルとしてＤＰＣを用いる場合は、好ましくは８０℃〜１８０℃、より好ましくは９０℃〜１３０℃の範囲から選択される。
【００６５】
また、前記原料混合溶融液に酸化防止剤を添加してもよい。通常知られるヒンダードフェノール系酸化防止剤および／またはリン系酸化防止剤を添加することで、原料調製工程での原料の保存安定性が向上するとともに、重合中での着色を抑制することにより、得られるポリカーボネートの色調を改善することができる。
【００６６】
使用する重合触媒は、予め水溶液として準備することが好ましい。触媒水溶液の濃度は特に限定されず、触媒の水に対する溶解度に応じて任意の濃度に調製する。また、触媒の溶解性が得られれば、水に代えて、アセトン、アルコール、トルエンまたはフェノール等の他の溶媒を選択することもできる。
【００６７】
なお、重合触媒の具体例については、後記する。該重合触媒の溶解に使用する水の性状は、含有される不純物の種類ならびに濃度が一定であれば特に限定されないが、蒸留水または脱イオン水等が好ましく用いられる。
【００６８】
＜前段反応工程＞
先ず、前段反応工程において、上記ジヒドロキシ化合物と炭酸ジエステルとの混合物を、溶融下に、好ましくは竪型反応器に供給して、好ましくは温度１３０℃〜２５０℃で重縮合反応を行い、オリゴマーを得る。
【００６９】
前記前段反応は、好ましくは１器以上、より好ましくは２器〜６器の反応器で連続的に行われ、副生するモノヒドロキシ化合物の４０％から９５％を留出させることが好ましい。反応器の内温は、１３０℃〜２５０℃であることが好ましく、反応器の内圧は好ましくは８０ｋＰａ〜１ｋＰａである。
【００７０】
複数の反応器による連続反応の場合、各反応器の内温を、上記範囲内で順次上げ、各反応器の内圧を、上記範囲内で順次下げることが好ましい。平均滞留時間は、０．１時間〜１０時間であることが好ましく、より好ましくは０．５時間〜５時間、更に好ましくは０．５時間〜３時間である。
【００７１】
本発明の方法において、前段反応工程における第１反応器の反応条件は得られるポリカーボネートの品質だけでなく、原料原単位、回収した留出液からのフェノールの精製コスト、またはプラント全体の熱収支など、幅広い観点から慎重に決定することが好ましい。
【００７２】
未反応原料の留出の抑制と、減圧による反応の促進を両立させるために、本発明の製造方法においては、第１反応器に還流冷却器を設ける。しかし、還流量を増やしすぎる、すなわち還流比を大きくしすぎると、第１反応器から蒸発するモノヒドロキシ化合物の量が増加する。モノヒドロキシ化合物は蒸発する際に多くの潜熱を奪うため、反応槽に供給する熱量を増加させなければならなくなり、そうすると反応器壁面において反応液が高温にさらされることになって熱劣化を招くことがある。さらに、還流比が大きくなると熱分解物が滞留するために、ポリカーボネートの品質の悪化を招く場合がある。
【００７３】
また、還流量が少なすぎる、すなわち還流比を小さくしすぎると、モノヒドロキシ化合物と共に未反応の前記原料モノマー等も系外へ留出する場合があるために、所望の構造単位比を有するポリカーボネートとならない可能性がある。また、原料の原単位も悪化する。
【００７４】
また、第１反応器は通常、副生するモノヒドロキシ化合物の発生量が最も多いために、第１反応器に供給する熱量が増えすぎると、しばしばプラント全体の熱収支バランスにも影響を及ぼし、他の工程に供給する熱量が不足する事態を招くことがある。
【００７５】
上記の様々な観点から、第１反応器における還流比は留出量に対して０．０１以上５以下とする。好ましくは０．０３以上、より好ましくは０．０５以上であり、一方、好ましくは４以下であり、更に色相を良好なものとするため、より好ましくは３以下、さらに好ましくは１以下、特に好ましくは０．５以下、最も好ましいのは０．３以下である。第１反応器における還流比は反応器の圧力と還流冷却器でのモノヒドロキシ化合物の蒸気の凝縮温度をそれぞれ調整することにより、制御可能である。
【００７６】
なお、本発明において、還流比は留出量を１［Ｌ／ｈｒ］とした場合の還流量［Ｌ／ｈｒ］と定義される。
【００７７】
第１反応器の内温は、特定の温度範囲内で、かつ変動が少ないことが好ましい。具体的には、第１反応器の内温は、１３０℃以上２５０℃以下の範囲内であることが好ましく、１６０℃以上２３０℃以下の範囲内であることがより好ましい。更に、該内温の変動は±１０℃以内であることが好ましく、±５℃以内であることがより好ましく、±３℃以内であることが更に好ましい。
【００７８】
第１反応器の内温が高すぎると熱劣化が促進され、異種構造または着色成分の生成が増加し、ポリカーボネートの品質の悪化を招く可能性があり、又、該第１反応器からフェノール等のモノヒドロキシ化合物と共にジヒドロキシ化合物の揮散が促進され、留出液中の不純物が多くなったり、仕込み原料組成と相違する組成を有するポリカーボネートが製造される場合がある。
【００７９】
一方、第１反応器の内温が低すぎると反応速度が低下するために、色調が悪化したり、生産性が低下する場合がある。更に、該内温の変動が大きいと、色相および熱安定性が良好で所望の組成のポリカーボネートを安定して製造することが困難となる可能性がある。
【００８０】
さらに、溶融重縮合反応は平衡反応であるため、副生するモノヒドロキシ化合物を反応系外に除去することで反応が促進されるため、減圧状態にすることが好ましい。第１反応器の内圧は５ｋＰａ以上、８０ｋＰａ以下の範囲内であることが好ましく、７ｋＰａ以上、４０ｋＰａ以下の範囲内であることがより好ましく、１０ｋＰａ以上、３０ｋＰａ以下の範囲内であることが更に好ましい。
【００８１】
第１反応器の内圧が高すぎるとモノヒドロキシ化合物が留出しないために反応性が低下し、生産性が低下する場合がある。第１反応器の内圧が低すぎるとモノヒドロキシ化合物と共に未反応のジヒドロキシ化合物または炭酸ジエステルなどの原料が留出するため、原料モル比がずれて所望の組成のポリカーボネートが得られなかったり、末端基のバランスが崩れて所望の分子量まで到達しないなど、反応の制御が難しくなり、また、原料原単位が悪化してしまう場合がある。
【００８２】
更に、第１反応器の内圧の変動は５ｋＰａ以内であることが好ましく、４ｋＰａ以内であることがより好ましい。圧力の変動が大きいと還流比の制御は困難となるため、圧力は極力一定の状態に保つことが好ましい。また、該内圧の変動が大きいと、色相が良好で所望の組成のポリカーボネートを安定して製造することが困難となる可能性がある。
【００８３】
第１反応器を加熱する熱媒温度（加熱媒体の温度）は２７０℃以下であることが好ましく、第１反応器の内温との温度差が５℃以上８０℃以下であることが好ましい。該熱媒温度は２５０℃以下がより好ましく、２３０℃以下が更に好ましい。熱媒温度が高すぎると、第１反応器壁面、とりわけて気相部壁面に反応液が付着した場合、熱劣化し、着色の原因となる可能性がある。
【００８４】
更に、第１反応器を加熱する熱媒温度と第１反応器の内温との温度差は５℃以上７０℃以下がより好ましく、１０℃以上６０℃以下が更に好ましい。該温度差が小さすぎると、次の二つの状況が考えられ、いずれも色調悪化を招く可能性がある。
【００８５】
一つ目は第１反応器において反応が十分に進行していない可能性があり、モノヒドロキシ化合物の生成量が少ないために、蒸発潜熱による熱ロスが小さくなっているという場合が考えられる。二つ目は第１反応器に投入されるまでに原料の温度を高く上げすぎている可能性がある。いずれの場合も余計な熱負荷を反応液に与えていることになり、色調の悪化を招く可能性がある。該温度差が大きすぎると、過度の加熱により着色する可能性がある。
【００８６】
反応器の大きさは特に制限されないが、前記第１反応器の内容積は、２０Ｌ以上であることが好ましく、３０Ｌ以上であることがより好ましい。２器目以降の反応器の大きさは反応スケールまたは選択する反応条件により最適な大きさは異なるが、内容積が１０Ｌ以上であることが好ましい。
【００８７】
反応器が小さすぎると、反応器全体の容積に対して、反応器同士を連結する配管内の容積の割合が大きくなり、配管内で余計な滞留時間がかかるようになるため、ポリカーボネートの品質悪化の要因となりうる。一方、個々の反応器の大きさの上限は特に限定はないが、反応効率または現実性の観点から２０ｍ３である。
【００８８】
前記第１反応器については、エステル交換反応によって副生するモノヒドロキシ化合物の留出量が理論量に対して３０％以上、９０％以下であることが好ましい。留出量が少なすぎると生産性の観点から好ましくなく、留出量が多すぎると過度の熱履歴を与えすぎており、ポリカーボネートの品質が悪化する。
【００８９】
前記第１反応器でのモノヒドロキシ化合物の留出量は４０％以上であることがより好ましく、５０％以上であることが更に好ましい。一方、８５％以下であることがより好ましく、８０％以下であることが更に好ましい。前記第１反応器でのモノヒドロキシ化合物の留出量は、後記する反応温度若しくは圧力、滞留時間または触媒量によって制御される。
【００９０】
なお、副生するモノヒドロキシ化合物の理論量とは、モノヒドロキシ化合物の分子量に、反応に用いた炭酸ジエステルのモル数の２倍を乗じた値（重量）である。
【００９１】
また、前記第１反応器出口の反応液中のモノヒドロキシ化合物の含有量が２０ｗｔ％以下であることがポリカーボネートの品質の観点から好ましく、より好ましくは１５ｗｔ％である。モノヒドロキシ化合物が長時間反応系に滞留すると着色など好まざる反応が生じる可能性がある。第１反応器出口の反応液中のモノヒドロキシ化合物の含有量は、後記する圧力または還流比の調整で可能となる。具体的には、圧力を低下させたり、還流比を小さくすることにより低減可能である。
【００９２】
更に本発明における第２反応器には第１反応器と同様に還流冷却器が具備されていることが好ましい。第２反応器に還流冷却器があることにより、得られるポリカーボネートの組成を安定化させることができ、また、回収されたフェノール等のモノヒドロキシ化合物中の不純物量を低減できる可能性がある。
【００９３】
前記フルオレン構造を有するジヒドロキシ化合物は分子量が大きく、反応系外に留出することはほとんどないが、より沸点の低いジヒドロキシ化合物を共重合成分に用いる場合、そのジヒドロキシ化合物が未反応のまま留出してしまい、得られるポリカーボネートの共重合組成が仕込みからずれる原因となり得る。特にＩＳＢのようなジヒドロキシ化合物は沸点が低いために、反応に用いる場合には共重合組成の制御が難しくなる。
【００９４】
本発明の方法は、反応に用いるジヒドロキシ化合物のうち、特定ジヒドロキシ化合物以外に含まれる少なくとも１種のジヒドロキシ化合物の５ｋＰａにおける沸点が２５０℃以下である場合に、仕込みどおりの組成のポリカーボネートが得られるため、特に効果的である。炭素数が１３以下のジヒドロキシ化合物が多くの場合、５ｋＰａにおける沸点が２５０℃以下となる。
【００９５】
＜後段反応工程＞
次に、前段の重縮合工程で得られたオリゴマーを横型攪拌反応器に供給して、好ましくは温度２００℃〜２６０℃で重縮合反応を行い、ポリカーボネートを得る。該反応は好ましくは１器以上、より好ましくは１〜３器の横型攪拌反応器で連続的に行われる。
【００９６】
反応温度は、より好ましくは２１０〜２６０℃、さらに好ましくは２２０〜２５０℃である。圧力は、５ｋＰａ〜１０Ｐａが好ましく、より好ましくは２ｋＰａ〜２０Ｐａである。平均滞留時間は、０．１〜１０時間が好ましく、より好ましくは０．５〜５時間、さらに好ましくは０．５〜２時間である。
【００９７】
多槽方式とする場合、各反応器においては、重縮合反応の進行とともに副生するフェノールをより効果的に系外に除去するために、上記の反応条件内で、段階的により高温、より高真空に設定する。尚、得られるポリカーボネートの色調等の品質低下を防止するためには、できるだけ低温、短滞留時間の設定が好ましい。
【００９８】
＜反応器＞
少なくとも２器の反応器により重縮合工程を多槽方式で行う本発明の製造方法では、竪型攪拌反応器を含む複数器の反応器を設けて、ポリカーボネートの平均分子量（還元粘度）を増大させる。
【００９９】
反応器としては、例えば、竪型攪拌反応器および横型撹拌反応器が挙げられる。具体例としては、攪拌槽型反応器、薄膜反応器、遠心式薄膜蒸発反応器、表面更新型二軸混練反応器、二軸横型攪拌反応器、濡れ壁式反応器、自由落下させながら重合する多孔板型反応器、およびワイヤーに沿わせて落下させながら重合するワイヤー付き多孔板型反応器等が挙げられる。上記の通り、前段反応工程では竪型攪拌反応器を用いることが好ましく、後段反応工程では横型攪拌反応器を用いることが好ましい。
【０１００】
前記の竪型攪拌反応器とは、垂直回転軸と、該垂直回転軸に取り付けられた攪拌翼とを具備した反応器である。攪拌翼の形式としては、例えば、タービン翼、パドル翼、ファウドラー翼、アンカー翼、フルゾーン翼［神鋼パンテック（株）製］、サンメラー翼［三菱重工業（株）製］、マックスブレンド翼［住友重機械工業（株）製］、ヘリカルリボン翼およびねじり格子翼［（株）日立製作所製］等が挙げられる。
【０１０１】
また、前記の横型攪拌反応器とは、１本又は複数本設けられた攪拌翼の回転軸が横型（水平方向）で、該回転軸にほぼ直角に取り付けられた相互に不連続な攪拌翼を有するものである。攪拌翼の形式としては、例えば、円板型、パドル型等の一軸タイプの攪拌翼、並びにＨＶＲ、ＳＣＲ、Ｎ−ＳＣＲ［三菱重工業（株）製］、バイボラック［住友重機械工業（株）製］、メガネ翼および格子翼［（株）日立製作所製］等の二軸タイプの攪拌翼が挙げられる。その他、例えば、車輪型、櫂型、棒型および窓枠型などの攪拌翼が挙げられる。
【０１０２】
このような攪拌翼が、回転軸当たり少なくとも２段以上設置されており、該攪拌翼により反応液をかき上げ、又は押し広げて反応液の表面更新を行う。また、横型反応器の水平回転軸の長さをＬとし、攪拌翼の回転直径をＤとしたときにＬ／Ｄが１〜１５であることが好ましく、より好ましくは２〜１４である。
【０１０３】
＜製造装置の一例＞
次に、図１を用いて、本実施の形態が適用される本発明の方法の一例を具体的に説明する。以下に説明する製造装置、原料または触媒は本発明の実施態様の一例であり、本発明は以下に説明する例に限定されるものではない。
【０１０４】
図１は、本発明の方法で用いる製造装置の一例を示す図である。図１に示す製造装置において、本発明のポリカーボネートは、原料の前記ジヒドロキシ化合物及び炭酸ジエステルの溶融液を調製する原料調製工程と、これらの原料を溶融状態で複数の反応器を用いて重縮合反応させる重縮合工程を経て製造される。重縮合工程で生成した留出液は凝縮器１２ａ、１２ｂ、１２ｃ、１２ｄにて液化して留出液回収タンク１４ａに回収される。重縮合工程後、重合反応液中の未反応原料若しくは反応副生物を脱揮除去する工程、熱安定剤、離型剤若しくは色剤等を添加する工程、またはポリカーボネートを所定の粒径のペレットに形成する工程を経て、ポリカーボネートのペレットが製造される。
【０１０５】
尚、以下は、原料のジヒドロキシ化合物として、９，９−ビス［４−（２−ヒドロキシエトキシ）フェニル］フルオレン（以下、「ＢＨＥＰＦ」と略記する。）、イソソルビド（以下、「ＩＳＢ」と略記する場合がある。）またはポリエチレングリコール（以下、「ＰＥＧ」と略記する。）等をそれぞれ用い、原料の炭酸ジエステルとしてＤＰＣを用い、また、触媒として酢酸マグネシウムを用いた場合を例示して説明する。
【０１０６】
まず、原料調製工程において、窒素ガス雰囲気下、所定の温度で調製されたＤＰＣの溶融液が、定量供給ポンプを用いて原料供給口１ａから原料混合槽２ａに所定量供給される。次に窒素ガス雰囲気下で計量されたＢＨＥＰＦを原料供給口１ｂから固体状態で投入し、ＤＰＣに混合して溶解させる。
【０１０７】
続いて、窒素ガス雰囲気下、所定の温度でそれぞれ調製されたＩＳＢの溶融液とＰＥＧの溶融液が、定量供給ポンプを用いて、それぞれ原料供給口１ｃ、１ｄから原料混合槽２ａに所定量供給される。そして、原料混合槽２ａ内でこれらは混合され、原料混合溶融液が得られる。
【０１０８】
次に、得られた原料混合溶融液は、原料供給ポンプ４ａ、原料フィルター５ａを経由して第１竪型攪拌反応器６ａに連続的に供給される。また、重合触媒として、酢酸マグネシウム水溶液が、原料混合溶融液の移送配管途中の触媒供給口１ｅから連続的に供給される。
【０１０９】
図１の製造装置の重縮合工程においては、第１竪型攪拌反応器６ａ、第２竪型攪拌反応器６ｂ、第３竪型攪拌反応器６ｃ、第４横型攪拌反応器６ｄが直列に設けられる。各反応器では液面レベルを一定に保ち、重縮合反応が行われ、第１竪型攪拌反応器６ａの槽底より排出された重合反応液は第２竪型攪拌反応器６ｂへ、続いて、第３竪型攪拌反応器６ｃへ、第４横型攪拌反応器６ｄへと順次連続供給され、重縮合反応が進行する。
【０１１０】
各反応器における反応条件は、重縮合反応の進行とともに高温、高真空、低攪拌速度となるようにそれぞれ設定することが好ましい。図１の装置を用いた場合、第１竪型攪拌反応器６ａが本発明における第１反応器に相当する。また、第１から第３までが前記の前段反応工程に相当し、第４が前記の後段反応工程に相当する。
【０１１１】
第１竪型攪拌反応器６ａ、第２竪型攪拌反応器６ｂ及び第３竪型攪拌反応器６ｃには、マックスブレンド翼７ａ、７ｂ、７ｃがそれぞれ設けられる。また、第４横型攪拌反応器６ｄには、２軸メガネ型攪拌翼７ｄが設けられる。第３竪型攪拌反応槽６ｃと第４横型攪拌反応器６ｄの後には移送する反応液が高粘度になるため、ギアポンプ４ｂ、４ｃが設けられる。
【０１１２】
第１竪型攪拌反応器６ａと第２竪型攪拌反応器６ｂは、供給熱量が特に大きくなることがあるため、熱媒温度が過剰に高温にならないように、それぞれ内部熱交換器８ａ、８ｂが設けられる。
【０１１３】
なお、これらの４器の反応器には、それぞれ、重縮合反応により生成する副生物等を排出するための留出管１１ａ、１１ｂ、１１ｃ、１１ｄが取り付けられる。第１竪型攪拌反応器６ａと第２竪型攪拌反応器６ｂについては留出液の一部を反応系に戻すために、還流冷却器９ａ、９ｂと還流管１０ａ、１０ｂがそれぞれ設けられる。
【０１１４】
反応器の還流比は反応器の圧力と、還流冷却器の熱媒温度とをそれぞれ適宜調整することにより制御可能であり、第１竪型攪拌反応器６ａに設けた還流冷却機９ａの還流比は、０．０１以上５以下とする。
【０１１５】
留出管１１ａ、１１ｂ、１１ｃ、１１ｄは、それぞれ凝縮器１２ａ、１２ｂ、１２ｃ、１２ｄに接続し、また、各反応器は、減圧装置１３ａ、１３ｂ、１３ｃ、１３ｄにより、所定の減圧状態に保たれる。
【０１１６】
尚、本実施の形態においては、各反応器にそれぞれ取り付けられた凝縮器１２ａ、１２ｂ、１２ｃ、１２ｄから、モノヒドロキシ化合物（ここではフェノールとなる）等の副生物が連続的に液化回収される。
【０１１７】
また、第３竪型攪拌反応器６ｃと第４横型竪型攪拌反応器６ｄにそれぞれ取り付けられた凝縮器１２ｃ、１２ｄの下流側にはコールドトラップ（図示せず）が設けられ、副生物が連続的に固化回収される。
【０１１８】
＜連続製造装置における溶融重縮合の開始＞
本実施の形態では、ジヒドロキシ化合物と炭酸ジエステルとのエステル交換反応に基づく重縮合は、以下の手順に従い開始される。先ず、図１に示す前記のような連続製造装置において、直列に接続された４器の反応器（第１竪型攪拌反応器６ａ、第２竪型攪拌反応器６ｂ、第３竪型攪拌反応器６ｃ、第４横型攪拌反応器６ｄ）を、予め、所定の内温と圧力とにそれぞれ設定する。ここで、各反応器の内温、熱媒温度と圧力とは、特に限定されないが、以下のように設定することが好ましい。
【０１１９】
（第１竪型攪拌反応器６ａ）
内温：１３０℃〜２３０℃、圧力：４０ｋＰａ〜１０ｋＰａ、熱媒温度１３０℃〜２６０℃、還流比０．０１〜５
（第２竪型攪拌反応器６ｂ）
内温：１５０℃〜２４０℃、圧力：４０ｋＰａ〜８ｋＰａ、熱媒温度１５０℃〜２６０℃、還流比０．０１〜５
（第３竪型攪拌反応器６ｃ）
内温：１８０℃〜２５０℃、圧力：３０ｋＰａ〜１ｋＰａ、熱媒温度１８０℃〜２６０℃
（第４横型攪拌反応器６ｄ）
内温：２１０℃〜２６０℃、圧力：５ｋＰａ〜１０Ｐａ、熱媒温度２１０〜２６０℃
【０１２０】
次に、別途、原料混合槽２ａにて窒素ガス雰囲気下、前記ジヒドロキシ化合物と炭酸ジエステルとを、所定のモル比で混合し、原料混合溶融液を得る。
【０１２１】
続いて、前述した４器の反応器の内温と圧力が、それぞれ前記した設定値の±５％の範囲内に達した後に、別途、原料混合槽２ａで調製した原料混合溶融液を、第１竪型攪拌反応器６ａ内に連続供給する。
【０１２２】
また、原料混合溶融液の供給開始と同時に、第１竪型攪拌反応器６ａ内に触媒供給口１ｄから重合触媒を連続供給し、エステル交換反応を開始する。なお、図１の形態では原料混合溶融液と重合触媒とを混合した上で第１竪型攪拌反応器６ａに投下しているが、それに限らず別個に投下してもよい。
【０１２３】
エステル交換反応が行われる第１竪型攪拌反応器６ａでは、重合反応液の液面レベルは、所定の平均滞留時間になるように一定に保たれる。第１竪型攪拌反応器６ａ内の液面レベルを一定に保つ方法としては、通常、液面計等で液レベルを検知しながら槽底部のポリマー排出ラインに設けたバルブ（図示せず）の開度を制御する方法が挙げられる。
【０１２４】
ここで、第１竪型攪拌反応器６ａにおける平均滞留時間は、特に限定されないが、３０分〜１８０分であることが好ましい。
【０１２５】
続いて、重合反応液は、第１竪型攪拌反応器６ａの槽底から排出され、第２竪型攪拌反応器６ｂへ、続いて第２竪型攪拌反応器６ｂの槽底から排出され、第３竪型攪拌反応器６ｃへ逐次連続供給される。この前段反応工程において、副生するフェノールの理論量に対して５０％から９５％が留出され、オリゴマーが生成する。
【０１２６】
次に、上記前段反応工程で得られたオリゴマーをギアポンプ４ｂにより移送し、横型攪拌反応器６ｄに供給して、後述するような後段反応を行なうのに適した温度・圧力条件下で、副生するフェノールおよび一部未反応モノマーを、留出管１１ｄを介して系外に除去してポリカーボネートを生成させる。
【０１２７】
なお、本明細書中、上記「反応液の表面更新」という語は、液表面の反応液が液表面下部の反応液と入れ替わることを意味する。
【０１２８】
なお、後段反応工程を行う前記横型攪拌反応器６ｄは、水平軸と、該水平軸にほぼ直角に取り付けられた相互に不連続な攪拌翼とを有する装置であり、押出機と異なりスクリュー部分を有していない。本発明の方法においては、このような横型攪拌反応器を少なくとも１器用いることが好ましい。
【０１２９】
上記後段反応工程における反応温度は、２１０〜２６０℃であることが好ましく、より好ましくは２２０〜２５０℃の範囲であり、反応圧力は、５ｋＰａ〜１０Ｐａであることが好ましく、より好ましくは２ｋＰａ〜２０Ｐａ、さらに好ましくは１ｋＰａ〜３０Ｐａである。
【０１３０】
本発明の方法において、横型攪拌反応器６ｄを、装置構造上、２軸ベント式押出機と比較してホールドアップが大きいものを用いることにより、反応液の滞留時間を適切に設定でき、かつ剪断発熱を抑制されることによって温度を下げることができ、より色調の改良された、機械的性質の優れたポリカーボネートを得ることが可能となる。
【０１３１】
本発明における反応装置においては、ポリカーボネートの色調の観点から、反応装置を構成する機器または配管などの構成部品の原料モノマーまたは重合液に接する部分（以下「接液部」と称する）の表面材料は、接液部の全表面積の少なくとも９０％以上を占める割合で、ニッケル含有量１０重量％以上のステンレス、ガラス、ニッケル、タンタル、クロムおよびテフロン（登録商標）のうち１種または２種以上から構成されていることが好ましい。
【０１３２】
本発明においては、接液部の表面材料が上記物質から構成されていればよく、上記物質と他の物質とからなる張り合わせ材料、または前記物質を他の物質にメッキした材料などを表面材料として用いることができる。
【０１３３】
各反応器（６ａ〜６ｄ）において溶融重縮合反応と同時に副生するフェノールは、各反応器に取り付けられた留出管（１１ａ、１１ｂ、１１ｃ、１１ｄ）により系外に留去される。
【０１３４】
このように、本実施の形態では、図１に示す連続製造装置において、４器の反応器の内温と圧力が所定の数値に達した後に、原料混合溶融液と触媒とが予熱器を介して連続供給され、エステル交換反応に基づく溶融重縮合が開始される。
【０１３５】
このため、各反応器（６ａ〜６ｄ）における重合反応液の平均滞留時間は、溶融重縮合の開始直後から定常運転時と同等となる。その結果、重合反応液は必要以上の熱履歴を受けることがなく、得られるポリカーボネート中に生じるゲルまたはヤケ等の異物が低減する。また色調も良好となる。
【０１３６】
本発明のポリカーボネートは、上述の通り重縮合反応後、通常、冷却固化させ、回転式カッター（１６ｂ）等でペレット化される。ペレット化の方法は限定されるものではないが、例えば、最終重合反応器（ここでは横型攪拌反応器６ｄにあたる。）から溶融状態で抜き出し、ストランドの形態で冷却固化させてペレット化させる方法、最終重合反応器から溶融状態で一軸または二軸の押出機に樹脂を供給し、溶融押し出しした後、冷却固化させてペレット化させる方法、又は、最終重合反応器から溶融状態で抜き出し、ストランドの形態で冷却固化させて一旦ペレット化させた後に、再度一軸または二軸の押出機に樹脂を供給し、溶融押し出しした後、冷却固化させてペレット化させる方法等が挙げられる。
【０１３７】
図１に示す例では、横型攪拌反応器６ｄから溶融状態で抜き出したポリカーボネートを、ポンプ４ｃを介して押出機１５ａに供給し、ポンプ４ｄを介してポリマーフィルター１５ｂへ送り、ダイスヘッド１５ｃからストランドの形態で押し出して、水槽１６ａで冷却した後、回転式カッター１６ｂで切断してペレット化する。ペレットは気力輸送により、製品ホッパー１６ｄに移送され、計量器１６ｅにより計量され、紙袋またはフレキシブルコンテナーバッグに包装される。
【０１３８】
その際、押出機１５ａ中で、残存モノマーの減圧脱揮、または通常知られている、熱安定剤、中和剤、紫外線吸収剤、離型剤、帯電防止剤、滑剤、潤滑剤、可塑剤若しくは相溶化剤等を添加、混練することも出来る。
【０１３９】
前記押出機１５ａ中の溶融混練温度は、ポリカーボネートのガラス転移温度または分子量に依存するが、１５０℃〜３００℃が好ましく、より好ましくは２００℃〜２７０℃、更に好ましくは２３０℃〜２６０℃である。
【０１４０】
溶融混練温度を１５０℃以上とすることにより、ポリカーボネートに流動性を持たせ、押出機への負荷を低減し、生産性を向上させることができるために好ましい。また、溶融混練温度を３００℃以下とすることにより、ポリカーボネートの熱劣化を抑え、分子量の低下による機械的強度の低下および着色、並びにガスの発生を防ぐことができるために好ましい。
【０１４１】
さらに、炭酸ジエステルとして、ジフェニルカーボネートまたはジトリルカーボネート等の置換ジフェニルカーボネートを用い、本発明のポリカーボネートを製造する場合は、フェノールまたは置換フェノールが副生し、最終的に得られるポリカーボネート中に残存することは避けられず、それらフェノールまたは置換フェノールは成型時の臭気の原因となる場合がある。
【０１４２】
ポリカーボネート中には、連続式ではない通常のバッチ反応後は１０００重量ｐｐｍ以上の副生フェノール等の芳香環を有するモノヒドロキシ化合物が含まれている。臭気低減の観点からは、脱揮性能に優れた横型反応器または真空ベント付の押出機を用いて、最終的に得られるポリカーボネートペレットに含まれるモノヒドロキシ化合物の含有量を好ましくは７００重量ｐｐｍ以下、更に好ましくは５００重量ｐｐｍ以下、特には３００重量ｐｐｍ以下にすることが好ましい。ただし、工業的に完全に除去することは困難であり、下限は通常１重量ｐｐｍである。
【０１４３】
なお、これらモノヒドロキシ化合物は、用いる原料により、置換基を有していてもよく、例えば、炭素数が５以下であるアルキル基などを有していてもよい。
【０１４４】
本発明のポリカーボネートを製造する際には、異物の混入を防止するため、反応器の後、最終製品を得るまでの間にフィルターを設置することが好ましい。フィルターの設置位置は押出機１５ａの下流側が好ましく、図１では押出機１５ａの後、ポンプを介して送り込まれるポリマーフィルター１５ｂに対応する。前記フィルターの異物除去の大きさ（目開き）は、９９％除去の濾過精度として１００μｍ以下が好ましい。特に、フィルム用途等で微少な異物の混入を嫌う場合は、４０μｍ以下がより好ましく、さらには２０μｍ以下が好ましい。
【０１４５】
本発明にかかるポリカーボネートでも、通常のポリカーボネートと同様に、前記のフィルターを通した後、ダイスヘッド１５ｃから押し出してストランドとするのが一般的である。ストランドの取り出しは、押出後の異物混入を防止するために、好ましくはＪＩＳ  Ｂ９９２０（２００２年）に定義されるクラス７、更に好ましくはクラス６より清浄度の高いクリーンルーム中で実施することが好ましい。
【０１４６】
押し出されたポリカーボネートを冷却し、チップ化する際は、空冷または水冷等の冷却方法を使用することが好ましい。図１では水槽１６ａ中の水を通している。
【０１４７】
空冷の際に使用する空気は、ヘパフィルター等で空気中の異物を事前に取り除いた空気を使用し、空気中の異物の再付着を防ぐのが好ましい。水冷を使用する際は、イオン交換樹脂等で水中の金属分を取り除き、さらにフィルターにて、水中の異物を取り除いた水を使用することが好ましい。
【０１４８】
用いるフィルターの目開きは、９９％除去の濾過精度として１０μｍ〜０．４５μｍであることが好ましい。
【０１４９】
＜原料と触媒＞
以下、本発明のポリカーボネートに使用可能な原料、触媒について説明する。
（ジヒドロキシ化合物）
本発明のポリカーボネートの製造に用いられるジヒドロキシ化合物は、少なくともフルオレン部位を有するジヒドロキシ化合物である特定ジヒドロキシ化合物を含むものである。この特定ジヒドロキシ化合物の好ましいものとしては、下記式（１）で表される化合物［以下、ジヒドロキシ化合物（１）ともいう］が挙げられる。
【０１５０】
【化４】
0006015071.tif 000005
【０１５１】
前記一般式（１）中、Ｒ１〜Ｒ４はそれぞれ独立に、水素原子、置換若しくは無置換の炭素数１〜炭素数２０のアルキル基、置換若しくは無置換の炭素数６〜炭素数２０のシクロアルキル基、または、置換若しくは無置換の炭素数６〜炭素数２０のアリール基を表し、それぞれのベンゼン環に４つある置換基のそれぞれとして、同一の又は異なる基が配されている。Ｘは置換若しくは無置換の炭素数２〜炭素数１０のアルキレン基、置換若しくは無置換の炭素数６〜炭素数２０のシクロアルキレン基、または、置換若しくは無置換の炭素数６〜炭素数２０のアリーレン基を表す。ｍ及びｎはそれぞれ独立に０〜５の整数である。
【０１５２】
Ｒ１〜Ｒ４はそれぞれ独立に水素原子又は無置換若しくはエステル基、エーテル基、カルボン酸、アミド基、ハロゲンが置換した炭素数１〜６のアルキル基であるのが好ましく、水素原子又は炭素数１〜６のアルキル基であるのがより好ましい。
【０１５３】
Ｘは無置換若しくはエステル基、エーテル基、カルボン酸、アミド基、ハロゲンが置換した炭素数２〜炭素数１０のアルキレン基、無置換若しくはエステル基、エーテル基、カルボン酸、アミド基、ハロゲンが置換した炭素数６〜炭素数２０のシクロアルキレン基、または、無置換若しくはエステル基、エーテル基、カルボン酸、アミド基、ハロゲンが置換した炭素数６〜炭素数２０のアリーレン基が好ましく、炭素数２〜６のアルキレン基であるのがより好ましい。又、ｍ及びｎはそれぞれ独立に０〜２の整数であるのが好ましく、中でも０又は１が好ましい。
【０１５４】
このような化合物としては、具体的には、例えば、９，９−ビス［４−（２−ヒドロキシエトキシ）フェニル］フルオレン（すなわち、「ＢＨＥＰＦ」である。）、９，９−ビス［４−（２−ヒドロキシプロポキシ）フェニル］フルオレン、９，９−ビス［４−（２−ヒドロキシエトキシ）−３−メチルフェニル］フルオレン、９，９−ビス［４−（２−ヒドロキシプロポキシ）−３−メチルフェニル］フルオレン、９，９−ビス［４−（２−ヒドロキシエトキシ）−３−イソプロピルフェニル］フルオレン、９，９−ビス［４−（２−ヒドロキシエトキシ）−３−イソブチルフェニル］フルオレン、９，９−ビス［４−（２−ヒドロキシエトキシ）−３−ｔｅｒｔ−ブチルフェニル］フルオレン、９，９−ビス［４−（２−ヒドロキシエトキシ）−３−シクロヘキシルフェニル］フルオレン、９，９−ビス［４−（２−ヒドロキシエトキシ）−３−フェニルフェニル］フルオレン、９，９−ビス［４−（２−ヒドロキシエトキシ）−３，５−ジメチルフェニル］フルオレン、９，９−ビス［４−（２−ヒドロキシエトキシ）−３−ｔｅｒｔ−ブチル−６−メチルフェニル］フルオレン、９，９−ビス［４−（３−ヒドロキシ−２，２−ジメチルプロポキシ）フェニル］フルオレン、９，９−ビス（４−ヒドロキシフェニル）フルオレンおよび９，９−ビス（４−ヒドロキシ−２−メチルフェニル）フルオレンなどが挙げられる。
【０１５５】
また、前記式（１）以外の特定ジヒドロキシ化合物としては、例えば、９，９−ビス（２−ヒドロキシエチル）フルオレンおよび９，９−ビス（３−ヒドロキシプロピル）フルオレンなどが挙げられる。
【０１５６】
これらの特定ジヒドロキシ化合物は、単独で用いてもよいし、必要に応じて複数種を混合して用いてもよい。これらの中でも、製造コスト、重合反応性、およびポリカーボネートの成形加工性または色相などの観点から、９，９−ビス［４−（２−ヒドロキシエトキシ）フェニル］フルオレンが特に好ましい。
【０１５７】
上記式（１）に記載の特定ジヒドロキシ化合物には、製造時に触媒として用いられる硫黄化合物が混入する可能性があり、ポリカーボネート製造時に重合触媒を失活させるなど、悪影響を及ぼす場合がある。よって硫黄元素量が前記特定ジヒドロキシ化合物１ｍｏｌに対して１００μｍｏｌ以下であることが好ましく、７０μｍｏｌ以下がより好ましく、５０μｍｏｌ以下が更に好ましい。
【０１５８】
前記ジヒドロキシ化合物（１）は沸点が非常に高いため、蒸留による精製は困難であり、一般的には水による洗浄、再結晶、イオン交換樹脂または活性炭などを使用して精製を行う。含有する全硫黄量はイオンクロマトグラフィーで測定することができる。
【０１５９】
本発明の方法においては、前記のフルオレン部位を有する特定のジヒドロキシ化合物とともに、下記式（２）で表される部位を有するジヒドロキシ化合物を併用することができる。
【０１６０】
【化５】
0006015071.tif 000006
【０１６１】
但し、前記式（２）で表される部位が−ＣＨ２−ＯＨの一部を構成する部位である場合と、前記（１）式で表される化合物である場合を除く。
【０１６２】
構造の一部に前記式（２）で表される部位を有するジヒドロキシ化合物としては、具体的には、例えば、オキシアルキレングリコール類、主鎖に芳香族基に結合したエーテル基を有するジヒドロキシ化合物および環状エーテル構造を有するジヒドロキシ化合物等が挙げられる。
【０１６３】
前記オキシアルキレングリコール類としては、例えば、ジエチレングリコール、トリエチレングリコール、テトラエチレングリコール、ポリエチレングリコールおよびポリプロピレングリコール等が挙げられる。
【０１６４】
前記主鎖に芳香族基に結合したエーテル基を有するジヒドロキシ化合物としては、例えば、２，２−ビス［４−（２−ヒドロキシエトキシ）フェニル］プロパン、２，２−ビス［４−（２−ヒドロキシプロポキシ）フェニル］プロパン、１，３−ビス（２−ヒドロキシエトキシ）ベンゼン、４，４’−ビス（２−ヒドロキシエトキシ）ビフェニルおよびビス［４−（２−ヒドロキシエトキシ）フェニル］スルホン等が挙げられる。
【０１６５】
前記環状エーテル構造を有するジヒドロキシ化合物としては、例えば、下記式（３）で表されるジヒドロキシ化合物、および下記式（５）または下記式（６）で表されるスピログリコール等が挙げられる。
【０１６６】
【化６】
0006015071.tif 000007
【化７】
0006015071.tif 000008
【化８】
0006015071.tif 000009
【０１６７】
これらの中でも、入手のし易さ、ハンドリング、重合時の反応性および得られるポリカーボネートの色相の観点から、環状エーテル構造を有するジヒドロキシ化合物が好ましく、上記式（３）で表されるジヒドロキシ化合物、上記式（５）で表されるスピログリコールまたは上記式（６）で表されるジオキサングリコール等の環状エーテル構造を有するジヒドロキシ化合物がより好ましく、上記式（３）で表されるジヒドロキシ化合物等の、糖由来の環状エーテル構造を有する環を２つ有するジヒドロキシ化合物が更に好ましく、上記式（３）で表されるジヒドロキシ化合物が特に好ましい。
【０１６８】
なお、前記の「環状エーテル構造を有するジヒドロキシ化合物」の「環状エーテル構造」とは、環状構造中にエーテル基を有し、環状鎖を構成する炭素が脂肪族炭素である構造からなるものを意味する。
【０１６９】
このうち、前記式（３）で表されるジヒドロキシ化合物としては、例えば、立体異性体の関係にある、イソソルビド（ＩＳＢ）、イソマンニドおよびイソイデットが挙げられる。これらは１種を単独で用いてもよく、２種以上を組み合わせて用いてもよい。
【０１７０】
本発明のポリカーボネートは、上記の特定ジヒドロキシ化合物、または前記式（２）の構造を有するジヒドロキシ化合物以外のジヒドロキシ化合物（以下「その他のジヒドロキシ化合物」と称す場合がある。）に由来する構造単位を含んでいてもよい。
【０１７１】
その他のジヒドロキシ化合物としては、例えば、直鎖脂肪族炭化水素のジヒドロキシ化合物、直鎖分岐脂肪族炭化水素のジヒドロキシ化合物、脂環式炭化水素のジヒドロキシ化合物および芳香族ビスフェノール類等が挙げられる。
【０１７２】
前記の直鎖脂肪族炭化水素のジヒドロキシ化合物としては、例えば、エチレングリコール、１，３−プロパンジオール、１，２−プロパンジオール、１，４−ブタンジオール、１，３−ブタンジオール、１，２−ブタンジオール、１，５−ヘプタンジオール、１，６−ヘキサンジオール、１，１０−デカンジオールおよび１，１２−ドデカンジオール等が挙げられる。これらの中でも、炭素数３〜６で両末端にヒドロキシ基を有する直鎖脂肪族炭化水素のジヒドロキシ化合物が好ましい。
【０１７３】
前記の直鎖分岐脂肪族炭化水素のジヒドロキシ化合物としては、例えば、ネオペンチルグリコールおよびヘキシレングリコール等が挙げられる。
【０１７４】
前記の脂環式炭化水素のジヒドロキシ化合物としては、例えば、１，２−シクロヘキサンジオール、１，２−シクロヘキサンジメタノール、１，３−シクロヘキサンジメタノール、１，４−シクロヘキサンジメタノール、トリシクロデカンジメタノール、ペンタシクロペンタデカンジメタノール、２，６−デカリンジメタノール、１，５−デカリンジメタノール、２，３−デカリンジメタノール、２，３−ノルボルナンジメタノール、２，５−ノルボルナンジメタノール、１，３−アダマンタンジメタノールおよびリモネンなどのテルペン化合物から誘導されるジヒドロキシ化合物等が挙げられる。
【０１７５】
特に１，２−シクロヘキサンジメタノール、１，３−シクロヘキサンジメタノール、１，４−シクロヘキサンジメタノールまたはトリシクロデカンジメタノールが好ましく、より好ましいのは、１，２−シクロヘキサンジメタノール、１，３−シクロヘキサンジメタノールまたは１，４−シクロヘキサンジメタノールなどのシクロヘキサン構造を有するジヒドロキシ化合物であり、最も好ましいのは１，４−シクロヘキサンジメタノールとトリシクロデカンジメタノールである。
【０１７６】
前記の芳香族ビスフェノール類としては、例えば、２，２−ビス（４−ヒドロキシフェニル）プロパン、２，２−ビス（４−ヒドロキシ−３，５−ジメチルフェニル）プロパン、２，２−ビス（４−ヒドロキシ−３，５−ジエチルフェニル）プロパン、２，２−ビス（４−ヒドロキシ−（３，５−ジフェニル）フェニル）プロパン、２，２−ビス（４−ヒドロキシ−３，５−ジブロモフェニル）プロパン、２，２−ビス（４−ヒドロキシフェニル）ペンタン、２，４’−ジヒドロキシ−ジフェニルメタン、ビス（４−ヒドロキシフェニル）メタン、ビス（４−ヒドロキシ−５−ニトロフェニル）メタン、１，１−ビス（４−ヒドロキシフェニル）エタン、３，３−ビス（４−ヒドロキシフェニル）ペンタン、１，１−ビス（４−ヒドロキシフェニル）シクロヘキサン、ビス（４−ヒドロキシフェニル）スルホン、２，４’−ジヒドロキシジフェニルスルホン、ビス（４−ヒドロキシフェニル）スルフィド、４，４’−ジヒドロキシジフェニルエーテルおよび４，４’−ジヒドロキシ−３，３’−ジクロロジフェニルエーテル等が挙げられる。
【０１７７】
これら、その他のジヒドロキシ化合物は得られるポリカーボネートの要求性能に応じて、単独で前記特定ジヒドロキシ化合物と混合して用いてもよく、２種以上を組み合わせて前記特定ジヒドロキシ化合物と混合して用いてもよい。中でも、ポリカーボネートの光学特性の観点からは、分子構造内に芳香環構造を有しないジヒドロキシ化合物、即ち脂肪族炭化水素のジヒドロキシ化合物または脂環式炭化水素のジヒドロキシ化合物が好ましく、これらを併用してもよい。
【０１７８】
耐熱性、溶融加工性または光学物性のバランスの観点から、フルオレン構造を有するジヒドロキシ化合物は重合に用いられる全ジヒドロキシ化合物の中で、２０〜７０ｍｏｌ％であることが好ましく、さらには２５〜６５ｍｏｌ％であることがさらに好ましい。
【０１７９】
前記式（２）で表される構造部位を有するジヒドロキシ化合物は０〜７０ｍｏｌ％であることが好ましく、１０〜６０ｍｏｌ％であることがさらに好ましい。その他のジヒドロキシ化合物は０〜７０ｍｏｌ％が好ましく、０〜５０ｍｏｌ％であることがさらに好ましい。
【０１８０】
本発明で用いられる特定ジヒドロキシ化合物、前記式（２）で表される部位を有するジヒドロキシ化合物、及び前記その他のジヒドロキシ化合物は、還元剤、抗酸化剤、脱酸素剤、光安定剤、制酸剤、ｐＨ安定剤または熱安定剤等の安定剤を含んでいてもよい。特に前記式（２）で表される部位を有するジヒドロキシ化合物は特に酸性下で変質しやすいことから、塩基性安定剤を含むことが好ましい。
【０１８１】
塩基性安定剤としては、例えば、長周期型周期表（Ｎｏｍｅｎｃｌａｔｕｒｅ  ｏｆ  Ｉｎｏｒｇａｎｉｃ  Ｃｈｅｍｉｓｔｒｙ  ＩＵＰＡＣ  Ｒｅｃｏｍｍｅｎｄａｔｉｏｎｓ２００５）における１族または２族の金属の水酸化物、炭酸塩、リン酸塩、亜リン酸塩、次亜リン酸塩、硼酸塩、脂肪酸塩、テトラメチルアンモニウムヒドロキシド、テトラエチルアンモニウムヒドロキシド、テトラプロピルアンモニウムヒドロキシド、テトラブチルアンモニウムヒドロキシド、トリメチルエチルアンモニウムヒドロキシド、トリメチルベンジルアンモニウムヒドロキシド、トリメチルフェニルアンモニウムヒドロキシド、トリエチルメチルアンモニウムヒドロキシド、トリエチルベンジルアンモニウムヒドロキシド、トリエチルフェニルアンモニウムヒドロキシド、トリブチルベンジルアンモニウムヒドロキシド、トリブチルフェニルアンモニウムヒドロキシド、テトラフェニルアンモニウムヒドロキシド、ベンジルトリフェニルアンモニウムヒドロキシド、メチルトリフェニルアンモニウムヒドロキシドおよびブチルトリフェニルアンモニウムヒドロキシド等の塩基性アンモニウム化合物、ジエチルアミン、ジブチルアミン、トリエチルアミン、モルホリン、Ｎ−メチルモルホリン、ピロリジン、ピペリジン、３−アミノ−１−プロパノール、エチレンジアミン、Ｎ−メチルジエタノールアミン、ジエチルエタノールアミン、４−アミノピリジン、２−アミノピリジン、Ｎ，Ｎ−ジメチル−４−アミノピリジン、４−ジエチルアミノピリジン、２−ヒドロキシピリジン、２−メトキシピリジン、４−メトキシピリジン、２−ジメチルアミノイミダゾール、２−メトキシイミダゾール、イミダゾール、２−メルカプトイミダゾール、２−メチルイミダゾールおよびアミノキノリン等のアミン系化合物、並びにジ−（ｔｅｒｔ−ブチル）アミンおよび２，２，６，６−テトラメチルピペリジン等のヒンダードアミン系化合物が挙げられる。塩基性安定剤の中でも安定化の効果からはテトラメチルアンモニウムヒドロキシド、イミダゾールまたはヒンダードアミン系安定剤が好ましい。
【０１８２】
これら塩基性安定剤の本発明にかかるジヒドロキシ化合物中の含有量に特に制限はないが、上記の安定剤を含むジヒドロキシ化合物の水溶液のｐＨが７以上となるように安定剤を添加することが好ましい。その中でも上記式（２）に記載の部位を有するジヒドロキシ化合物は分解しやすいため、安定剤を含むことが特に好ましい。
【０１８３】
安定剤が少なすぎるとジヒドロキシ化合物の変質を防止する効果が得られない可能性があり、多すぎるとジヒドロキシ化合物の変性を招く場合があるので、本発明のジヒドロキシ化合物に対して、１重量ｐｐｍ〜１００００重量ｐｐｍであることが好ましく、より好ましくは１０重量ｐｐｍ〜１０００重量ｐｐｍである。
【０１８４】
これら塩基性安定剤を含有したジヒドロキシ化合物をポリカーボネートの製造原料として用いると、塩基性安定剤自体が重合触媒となり、重合速度または品質の制御が困難になるだけでなく、樹脂色相の悪化を招くため、ポリカーボネートの製造原料として使用する前に塩基性安定剤をイオン交換樹脂または蒸留等で除去することが好ましい。
【０１８５】
前記式（２）または（３）で表されるジヒドロキシ化合物は、酸素によって徐々に酸化されやすいので、保管または製造時の取り扱いの際には、酸素による分解を防ぐため、脱酸素剤を用いたり、窒素雰囲気下にしたりすることが好ましい。
【０１８６】
また、潮解による酸素の吸収の促進を防ぐために、水分の混入も避けることが好ましい。また、前記式（３）で表されるイソソルビドが酸化されると、蟻酸をはじめとする分解物が発生する。例えば、これら分解物を含むイソソルビドを用いてポリカーボネートを製造すると、得られるポリカーボネートの着色を招いたり、物性を著しく劣化させたりするだけでなく、重合反応に影響を与え、高分子量の重合体が得られないこともあり、好ましくない。
【０１８７】
（炭酸ジエステル）
本発明のポリカーボネートは、上述した特定ジヒドロキシ化合物を含むジヒドロキシ化合物と炭酸ジエステルを原料として、エステル交換反応により重縮合させて得ることができる。該炭酸ジエステルとしては、通常、下記式（７）で表されるものが挙げられる。これらの炭酸ジエステルは、１種を単独で用いてもよく、２種以上を混合して用いてもよい。
【０１８８】
【化９】
0006015071.tif 000010
【０１８９】
上記式（７）において、Ａ１およびＡ２は、それぞれ置換もしくは無置換の炭素数１〜１８の脂肪族炭化水素基または置換もしくは無置換の芳香族炭化水素基であり、Ａ１とＡ２とは同一であっても異なっていてもよい。Ａ１およびＡ２の好ましいものは置換もしくは無置換の芳香族炭化水素基であり、より好ましいのは無置換の芳香族炭化水素基である。
【０１９０】
前記式（７）で表される炭酸ジエステルとしては、例えば、ジフェニルカーボネート（ＤＰＣ）、ジトリルカーボネート等の置換ジフェニルカーボネート、ジメチルカーボネート、ジエチルカーボネート及びジ−ｔ−ブチルカーボネート等が挙げられる。好ましくはジフェニルカーボネートまたは置換ジフェニルカーボネートであり、特に好ましくはジフェニルカーボネートである。
【０１９１】
なお、炭酸ジエステルは、塩化物イオンなどの不純物を含む場合があり、重合反応を阻害したり、得られるポリカーボネートの色相を悪化させたりする場合があるため、必要に応じて、蒸留などにより精製したものを使用することが好ましい。
【０１９２】
（エステル交換反応触媒）
本発明のポリカーボネートは、上述のように特定ジヒドロキシ化合物を含むジヒドロキシ化合物と前記式（７）で表される炭酸ジエステルをエステル交換反応させてポリカーボネートを製造する。より詳細には、エステル交換させ、副生するモノヒドロキシ化合物等を系外に除去することによって得られる。この場合、エステル交換反応触媒存在下でエステル交換反応により重縮合を行うとよい。
【０１９３】
本発明のポリカーボネートの製造時に使用し得るエステル交換反応触媒（以下、単に触媒、重合触媒と言うことがある）は、反応速度およびポリカーボネートの色調に非常に大きな影響を与え得る。
【０１９４】
用いられる触媒としては、製造されたポリカーボネートの透明性、色相、耐熱性、熱安定性、及び機械的強度を満足させ得るものであれば限定されないが、例えば、長周期型周期表における１族または２族（以下、単に「１族」、「２族」と表記する。）の金属化合物、並びに塩基性ホウ素化合物、塩基性リン化合物、塩基性アンモニウム化合物およびアミン系化合物等の塩基性化合物が挙げられる。好ましくは１族金属化合物及び／又は２族金属化合物が使用される。
【０１９５】
１族金属化合物及び／又は２族金属化合物と共に、補助的に、塩基性ホウ素化合物、塩基性リン化合物、塩基性アンモニウム化合物またはアミン系化合物等の塩基性化合物を併用することも可能であるが、１族金属化合物及び／又は２族金属化合物のみを使用することが特に好ましい。
【０１９６】
また、１族金属化合物及び／又は２族金属化合物の形態としては通常、水酸化物、又は炭酸塩、カルボン酸塩、フェノール塩といった塩の形態で用いられるが、入手のし易さ、取扱いの容易さから、水酸化物、炭酸塩または酢酸塩が好ましく、色相と重合活性の観点からは酢酸塩が好ましい。
【０１９７】
１族金属化合物としては、例えば、水酸化ナトリウム、水酸化カリウム、水酸化リチウム、水酸化セシウム、炭酸水素ナトリウム、炭酸水素カリウム、炭酸水素リチウム、炭酸水素セシウム、炭酸ナトリウム、炭酸カリウム、炭酸リチウム、炭酸セシウム、酢酸ナトリウム、酢酸カリウム、酢酸リチウム、酢酸セシウム、ステアリン酸ナトリウム、ステアリン酸カリウム、ステアリン酸リチウム、ステアリン酸セシウム、水素化ホウ素ナトリウム、水素化ホウ素カリウム、水素化ホウ素リチウム、水素化ホウ素セシウム、フェニル化ホウ素ナトリウム、フェニル化ホウ素カリウム、フェニル化ホウ素リチウム、フェニル化ホウ素セシウム、安息香酸ナトリウム、安息香酸カリウム、安息香酸リチウム、安息香酸セシウム、リン酸水素２ナトリウム、リン酸水素２カリウム、リン酸水素２リチウム、リン酸水素２セシウム、フェニルリン酸２ナトリウム、フェニルリン酸２カリウム、フェニルリン酸２リチウム、フェニルリン酸２セシウム、ナトリウム、カリウム、リチウム、セシウムのアルコレート、フェノレート、ビスフェノールＡの２ナトリウム塩、２カリウム塩、２リチウム塩および２セシウム塩等が挙げられる。中でもリチウム化合物が好ましい。
【０１９８】
２族金属化合物としては、例えば、水酸化カルシウム、水酸化バリウム、水酸化マグネシウム、水酸化ストロンチウム、炭酸水素カルシウム、炭酸水素バリウム、炭酸水素マグネシウム、炭酸水素ストロンチウム、炭酸カルシウム、炭酸バリウム、炭酸マグネシウム、炭酸ストロンチウム、酢酸カルシウム、酢酸バリウム、酢酸マグネシウム、酢酸ストロンチウム、ステアリン酸カルシウム、ステアリン酸バリウム、ステアリン酸マグネシウム、ステアリン酸ストロンチウム等が挙げられる。中でもマグネシウム化合物、カルシウム化合物またはバリウム化合物が好ましく、重合活性と得られるポリカーボネートの色相の観点から、マグネシウム化合物及び／又はカルシウム化合物が更に好ましく、最も好ましくはカルシウム化合物である。
【０１９９】
塩基性ホウ素化合物としては、例えば、テトラメチルホウ素、テトラエチルホウ素、テトラプロピルホウ素、テトラブチルホウ素、トリメチルエチルホウ素、トリメチルベンジルホウ素、トリメチルフェニルホウ素、トリエチルメチルホウ素、トリエチルベンジルホウ素、トリエチルフェニルホウ素、トリブチルベンジルホウ素、トリブチルフェニルホウ素、テトラフェニルホウ素、ベンジルトリフェニルホウ素、メチルトリフェニルホウ素、ブチルトリフェニルホウ素等のナトリウム塩、カリウム塩、リチウム塩、カルシウム塩、バリウム塩、マグネシウム塩およびストロンチウム塩等が挙げられる。
【０２００】
塩基性リン化合物としては、例えば、トリエチルホスフィン、トリ−ｎ−プロピルホスフィン、トリイソプロピルホスフィン、トリ−ｎ−ブチルホスフィン、トリフェニルホスフィン、トリブチルホスフィンおよび四級ホスホニウム塩等が挙げられる。
【０２０１】
塩基性アンモニウム化合物としては、例えば、テトラメチルアンモニウムヒドロキシド、テトラエチルアンモニウムヒドロキシド、テトラプロピルアンモニウムヒドロキシド、テトラブチルアンモニウムヒドロキシド、トリメチルエチルアンモニウムヒドロキシド、トリメチルベンジルアンモニウムヒドロキシド、トリメチルフェニルアンモニウムヒドロキシド、トリエチルメチルアンモニウムヒドロキシド、トリエチルベンジルアンモニウムヒドロキシド、トリエチルフェニルアンモニウムヒドロキシド、トリブチルベンジルアンモニウムヒドロキシド、トリブチルフェニルアンモニウムヒドロキシド、テトラフェニルアンモニウムヒドロキシド、ベンジルトリフェニルアンモニウムヒドロキシド、メチルトリフェニルアンモニウムヒドロキシドおよびブチルトリフェニルアンモニウムヒドロキシド等が挙げられる。
【０２０２】
アミン系化合物としては、例えば、４−アミノピリジン、２−アミノピリジン、Ｎ，Ｎ−ジメチル−４−アミノピリジン、４−ジエチルアミノピリジン、２−ヒドロキシピリジン、２−メトキシピリジン、４−メトキシピリジン、２−ジメチルアミノイミダゾール、２−メトキシイミダゾール、イミダゾール、２−メルカプトイミダゾール、２−メチルイミダゾール、アミノキノリンおよびグアニジン等が挙げられる。
【０２０３】
前記重合触媒の量が少なすぎると、重合速度が遅くなるため、所望の分子量のポリカーボネートを得ようとすると、重合温度を高くせざるを得なくなり、得られたポリカーボネートの色相が悪化したり、また、未反応の原料が重合途中で揮発してジヒドロキシ化合物と炭酸ジエステルのモル比率が崩れ、所望の分子量に到達しない可能性がある。
【０２０４】
一方、重合触媒の使用量が多すぎると、好ましくない副反応を併発し、得られるポリカーボネートの色相の悪化または成形加工時の樹脂の着色を招く可能性がある。重合触媒が多すぎると得られるポリカーボネートの色相の悪化または成形加工時の樹脂の着色を招く可能性がある。さらに、高真空下での反応が短時間で完結し、フェノールまたは炭酸ジエステルを含む、樹脂中の残存低分子成分を除去できなくなるため、触媒量は適切に調節する必要がある。
【０２０５】
上記重合触媒の使用量は、重合に使用した全ジヒドロキシ化合物１ｍｏｌ当たり０．１μｍｏｌ〜３００μｍｏｌであることが好ましく、より好ましくは０．５μｍｏｌ〜１００μｍｏｌである。中でも長周期型周期表における２族からなる群及びリチウムより選ばれた少なくとも１種の金属を含む化合物を用いる場合、特にはマグネシウム化合物及び／またはカルシウム化合物を用いる場合は、金属量として、前記全ジヒドロキシ化合物１ｍｏｌ当たり、０．１μｍｏｌ以上であることが好ましく、より好ましくは０．３μｍｏｌ以上、特に好ましくは０．５μｍｏｌ以上とする。また上限としては、３０μｍｏｌであることが好ましく、より好ましくは２０μｍｏｌ、さらに好ましくは１０μｍｏｌである。
【０２０６】
なお、本発明で用いるフルオレン部位を有する特定ジヒドロキシ化合物は、硫黄不純物が含有されており、上記重合触媒を失活させる作用があるため、実際に添加する重合触媒は、失活される分だけ前記の範囲よりも余分に使用することが好ましい。
【０２０７】
反応に用いる全ジヒドロキシ化合物１ｍｏｌ当たりの全硫黄元素含有量をＡμｍｏｌ、重合触媒の金属元素量をＢμｍｏｌとした時に、下記式（８）の範囲になることが好ましい。Ｂ／Ａはより好ましくは０．２以上、１．５以下である。Ｂ／Ａを上記下限値以上とすることにより反応が安定化し、また、上記上限値以下とすることにより反応速度が速くなりすぎるのを抑制し、分子量を制御し易くなる。
【０２０８】
０．１  ≦  Ｂ／Ａ  ≦  ２  （８）
【０２０９】
また、１族金属、中でもナトリウム、カリウムまたはセシウムは、ポリカーボネート中に多く含まれると色相に悪影響を及ぼす可能性があり、しかも該金属は使用する触媒からのみではなく、原料または反応装置から混入する場合がある。このため、ポリカーボネート中のこれらの合計量は、金属量として、前記全ジヒドロキシ化合物１ｍｏｌ当たり、２μｍｏｌ以下であることが好ましく、より好ましくは１μｍｏｌ以下、さらに好ましくは０．５μｍｏｌ以下である。
【０２１０】
このようにして得られた本発明のポリカーボネートの分子量は、還元粘度で表すことができ、還元粘度は、０．２０ｄＬ／ｇ以上であることが好ましく、０．３０ｄＬ／ｇ以上であることがより好ましく、一方、１．００ｄＬ／ｇ以下であることが好ましく、０．８０ｄＬ／ｇ以下であることがより好ましく、０．７０ｄＬ／ｇ以下であることがさらに好ましい。
【０２１１】
ポリカーボネートの還元粘度が低すぎると成形品の機械強度が小さくなる可能性があり、大きすぎると、成形する際の流動性が低下し、生産性または成形性が低下する傾向がある。尚、還元粘度は、溶媒として塩化メチレンを用い、ポリカーボネート濃度を０．６ｇ／ｄＬに精密に調製し、温度２０．０℃±０．１℃でウベローデ粘度計を用いて測定する。
【０２１２】
本発明におけるポリカーボネートのガラス転移温度は１００℃以上１６０℃以下であることが好ましく、より好ましくは１１０℃以上１５０℃以下である。ガラス転移温度が過度に低いと耐熱性が悪くなる傾向にあり、フィルム成形後に寸法変化を起こす可能性がある。また、ポリカーボネートを位相差フィルムとし、偏光板と張り合わせた場合には画像品質を下げる場合がある。一方、ガラス転移温度が過度に高いと、フィルム成形時にフィルム厚みのムラが生じたり、フィルムが脆くなるなど、成形安定性が悪化する場合があり、また、フィルムの透明性を損なう場合がある。
【０２１３】
本発明のポリカーボネートは、種々の成形を行う前に、必要に応じて、熱安定剤、中和剤、紫外線吸収剤、離型剤、帯電防止剤、滑剤、潤滑剤、可塑剤または相溶化剤等の添加剤を、タンブラー、スーパーミキサー、フローター、Ｖ型ブレンダー、ナウターミキサー、バンバリーミキサーまたは押出機などで混合することもできる。
【０２１４】
本発明のポリカーボネートは、前記ジヒドロキシ化合物として、前記特定ジヒドロキシ化合物を含む複数種のジヒドロキシ化合物を用いた場合、前記第１反応器に原料として仕込んだ仕込み時における各々のジヒドロキシ化合物のモル百分率に対する、得られるポリカーボネート中の各々のジヒドロキシ化合物構造単位のモル百分率との差を抑えたものとなる。
【０２１５】
これは前記の還流比の調整により主に実現されるが、その他に前記した範囲での反応器の内温、圧力、留出量、触媒種または触媒量等の調整により、さらに仕込みとのずれを小さくすることが可能となる。
【０２１６】
このように仕込みからのずれとなるモル百分率の差を小さくすると、前記特定ジヒドロキシ化合物の構造単位を有することでポリカーボネートが発揮できる光学特性の値を、原料の仕込みの段階で調整することができる。すなわち、狙い通りの値に極めて近い光学特性を発揮するポリカーボネートを安定的に得ることができる。
【０２１７】
このモル百分率の差は、具体的には、反応器へ原料として仕込んだ仕込み時のジヒドロキシ化合物のモル百分率と、得られたポリカーボネート中のジヒドロキシ化合物構造単位のモル百分率との差を、反応器へ原料として仕込んだ仕込み時のジヒドロキシ化合物のモル百分率で除した値の絶対値で判断される。
【０２１８】
いずれのジヒドロキシ化合物についても、前記絶対値の値が０．０５を超えないことが好ましく、前述の圧力条件または還流比などの調整によって、前段反応における未反応のジヒドロキシ化合物の留出を抑制することで、前記の範囲を達成できる。
【０２１９】
さらに理想的には、少なくとも１種のジヒドロキシ化合物については、前記絶対値の値を０．０３以下とするのが好ましい。特に、光学特性に大きく関与する前記特定ジヒドロキシ化合物の構造単位については、ここまで前記絶対値を低下させることが好ましい。
【０２２０】
本発明のポリカーボネートを用いたフィルムの製造法としては、溶融押出法が生産性の点から好ましい。溶融押出法においては、Ｔダイを用いて樹脂を押し出し、冷却ロールに送る方法が好ましく用いられる。
【０２２１】
溶融押出法における溶融温度はポリカーボネートの分子量、Ｔｇ、溶融流動特性などから決められるが、好ましくは１５０℃〜３００℃の範囲であり、１７０℃〜２８０℃の範囲がより好ましい。該温度が高すぎると熱劣化による着色、異物若しくはシルバーの発生による外観不良、またはＴダイからのダイラインなどの問題が起きやすくなる。該温度が低すぎると粘度が高くなり、ポリマーの配向または応力歪みが残りやすい。
【０２２２】
製膜されたフィルムの位相差値は、２０ｎｍ以下が好ましく、より好ましくは１０ｎｍ以下である。フィルムの位相差値を２０ｎｍ以下とすることにより、延伸して位相差フィルムとした際に位相差値のフィルム面内のばらつきが小さくなるため好ましい。なお、本発明においては延伸して得られたフィルムであれば、位相差フィルムを含むあらゆるフィルムを「延伸フィルム」とよぶこととする。
【０２２３】
前記のフィルムの製造法としては溶液キャスト法を用いることもできる。溶媒としては、塩化メチレン、クロロホルム、１，２−ジクロロエタン、１，１，２，２−テトラクロロエタン、ジオキソラン、ジオキサン、テトラヒドロフラン、トルエンまたはメチルエチルケトンなどが好ましい。
【０２２４】
溶液キャスト法で得られるフィルム中の残留溶媒量は２重量％以下であることが好ましく、より好ましくは１重量％以下である。２重量％以下とすることにより、フィルムのガラス転移温度の低下を抑制することができ、耐熱性の点で好ましい。
【０２２５】
前記のフィルムの厚みとしては、２０μｍ〜４００μｍの範囲が好ましく、より好ましくは３０μｍ〜３００μｍの範囲である。かかるフィルムをさらに延伸して位相差フィルムとする場合には、該位相差フィルムの所望の位相差値、厚みを勘案して上記範囲内で適宜決めればよい。
【０２２６】
かくして得られた未延伸フィルムを延伸配向させることにより、位相差フィルムを得ることができる。延伸方法としては、縦一軸延伸およびテンター等を用いる横一軸延伸、並びにそれらを組み合わせた同時二軸延伸および逐次二軸延伸など公知の方法が挙げられる。
【０２２７】
延伸はバッチ式で行ってもよいが、連続で行うことが生産性において好ましい。さらにバッチ式に比べて、連続の方がフィルム面内の位相差のばらつきの少ない位相差フィルムが得られる。
【０２２８】
延伸温度はポリカーボネートのガラス転移温度に対して、（Ｔｇ−２０℃）〜（Ｔｇ＋３０℃）の範囲内であることが好ましく、より好ましくは（Ｔｇ−１０℃）〜（Ｔｇ＋２０℃）の範囲内である。
【０２２９】
延伸倍率は目的とする位相差値により決められるが、縦、横それぞれ、１．０５倍〜４倍であることが好ましく、より好ましくは１．１倍〜３倍である。
【０２３０】
本発明におけるポリカーボネートを成形してなる透明フィルムは複屈折が０．００１以上であることが好ましく、０．００１４以上であることがより好ましい。複屈折が過度に小さいと位相差フィルムとした場合、同じ位相差を発現させるためには、フィルム厚みを厚くしなければならず、薄型の機器には適合できない可能性がある。尚、上記複屈折は本発明のポリカーボネートのガラス転移温度＋１５℃の延伸温度で固定一軸延伸した透明フィルムを測定した値である。
【０２３１】
なお、一般的に「フィルム」とは、長さ及び幅に比べて厚さが極めて小さく、最大厚さが任意に限定されている薄く平らな製品をいい、通常はロールの形で供給されるものであり、一般的に「シート」とは、ＪＩＳにおける定義上、薄く、その厚さが長さと幅のわりには小さく平らな製品をいう。しかしながら、「シート」と「フィルム」との間の境界は定かではなく、本発明において文言上両者を区別する必要はないので、本明細書において「フィルム」と称する場合であっても、「シート」をも含む概念として用いることとする。
【０２３２】
本発明にかかる前記位相差フィルムは、公知のヨウ素系または染料系の偏光板と粘着剤を介して積層貼合することにより、各種液晶表示装置、または有機ＥＬ表示装置用などの位相差板として用いることができる。
【０２３３】
本発明にかかる前記透明フィルムは、波長４５０ｎｍで測定した位相差（Ｒｅ４５０）の、波長５５０ｎｍで測定した位相差（Ｒｅ５５０）に対する比は、０．５０以上が好ましく、０．７０以上がより好ましく、０．８０以上がより好ましく、一方、１．０以下が好ましく、０．９５以下がより好ましい。
【０２３４】
前記比率が前記範囲であれば、可視領域の各波長において理想的な位相差特性を得ることができる。例えば、１／４波長板としてこのような波長依存性を有する位相差フィルムを作製し、偏光板と貼り合わせることにより、円偏光板等を作製することができ、色相の波長依存性が少ない偏光板および表示装置の実現が可能である。
【０２３５】
一方、前記比率が前記範囲外の場合には、色相の波長依存性が大きくなり、可視領域のすべての波長において光学補償がなされなくなり、偏光板または表示装置に光が通り抜けることによる着色またはコントラストの低下などの問題が生じる。
【０２３６】
本発明にかかる前記透明フィルムは、光弾性係数が５０×１０−１２Ｐａ−１以下であることが好ましく、４０×１０−１２Ｐａ−１以下であることが更に好ましい。光弾性係数が過度に大きいと、位相差フィルムとした場合、偏光板と張り合わせると、画面の周囲が白くぼやけるような画像品質の低下が起きる可能性がある。特に大型の表示装置に用いられる場合にはこの問題が顕著に現れる。
【０２３７】
本発明の位相差フィルムは、各種ディスプレイ（例えば、液晶表示装置、有機ＥＬ表示装置、プラズマ表示装置、ＦＥＤ電界放出表示装置およびＳＥＤ表面電界表示装置）の視野角補償用、外光の反射防止用、色補償用または直線偏光の円偏光への変換用などに用いることができる。
【０２３８】
前記の液晶表示装置としては、反射型表示方式の液晶パネルを備える反射型液晶表示装置が好ましい。偏光フィルム、１／４波長板、及び透明電極を有する２枚の基板間に液晶層を含む液晶セルをこの順で具備する反射型液晶表示装置であって、かかる１／４波長板として、液晶表示装置、特に偏光フィルム１枚型反射型液晶表示装置に用いることにより、画質に優れた表示装置を得ることが出来る。
【０２３９】
前記反射型液晶表示装置としては、例えば、偏光フィルム、位相差フィルム、透明電極付基板、液晶層および散乱反射電極付基板の順に構成されているもの、偏光フィルム、散乱板、位相差フィルム、透明電極付基板、液晶層および鏡面反射電極付基板の順に構成されているもの、並びに偏光フィルム、位相差フィルム、透明電極付基板、液晶層、透明電極付基板および反射層の順に構成されているもの等が挙げられる。
【０２４０】
さらに、前記１／４波長板は透過型と反射型の両方を兼ね備えた液晶表示装置においても使用し得る。該液晶表示装置の構成としては、例えば、偏光フィルム、位相差フィルム、透明電極付基板、液晶層、反射透過兼用電極付基板、位相差フィルム、偏光フィルムおよびバックライトシステム等が挙げられる。
【０２４１】
さらに、例えばコレステリック液晶よりなる左右どちらかの円偏光のみ反射する反射型偏光フィルムにおいて、円偏光を直線偏光に変換する素子として使用すれば、広帯域で良好な直線偏光が得られる。
【０２４２】
本発明にかかるポリカーボネートは複屈折が小さく、耐熱性および成形性にも優れ、さらに色相および透明性を兼ね備えているため、その他の光学フィルム、光ディスク、光学プリズムまたはピックアップレンズ等にも用いることもできる。
【実施例】
【０２４３】
以下、実施例により本発明を更に詳細に説明するが、本発明は、その要旨を超えない限り、以下の実施例により限定されるものではない。なお、以下の実施例における各種の製造条件や評価結果の値は、本発明の実施態様における上限又は下限の好ましい値としての意味をもつものであり、好ましい範囲は前記した上限又は下限の値と、下記実施例の値又は実施例同士の値との組み合わせで規定される範囲であってもよい。
【０２４４】
以下において、反応液と留出液、およびポリカーボネートの組成分析と物性の評価は次の方法により行った。
【０２４５】
１）反応液中のフェノール含有量
試料約０．５ｇを精秤し、塩化メチレン５ｍＬに溶解した後、総量が２５ｍＬになるようにアセトンを添加した。溶液を０．２μｍディスクフィルターでろ過して、液体クロマトグラフィーにてフェノールの定量を行った後、含有量を算出した。
【０２４６】
用いた装置または条件は、次のとおりである。
・装置：島津製作所製
システムコントローラ：ＣＢＭ−２０Ａ
ポンプ：ＬＣ−１０ＡＤ
カラムオーブン：ＣＴＯ−１０ＡＳｖｐ
検出器：ＳＰＤ−Ｍ２０Ａ
分析カラム：Ｃａｄｅｎｚａ  ＣＤ−１８  ４．６ｍｍΦ×２５０ｍｍ
オーブン温度：４０℃
・検出波長：２６０ｎｍ
・溶離液：Ａ液：０．１％リン酸水溶液、Ｂ液：アセトニトリル
Ａ／Ｂ＝４０／６０（ｖｏｌ％）からＡ／Ｂ＝０／１００（ｖｏｌ％）まで１０分間でグラジエント
・流量：１ｍＬ／ｍｉｎ
・試料注入量：１０μＬ
【０２４７】
２）反応液と留出液中のジヒドロキシ化合物の含有量
所定量のウンデカンをアセトニトリル２５０ｍＬに溶解し、これを内部標準溶液とした。試料約１ｇを精秤し、内部標準溶液１０ｍＬをホールピペットで加えて溶解した。溶液を０．２μｍディスクフィルターでろ過し、ガスクロマトグラフィーにてジヒドロキシ化合物の定量を行った後、ジヒドロキシ化合物の含有量を算出した。
【０２４８】
用いた装置または条件は、次のとおりである。
・装置：アジレント・テクノロジー社製  ６８５０  
・カラム：アジレント・テクノロジー社製  ＤＢ−１
（内径２５０μｍ、長さ３０ｍ、膜圧０．２５μｍ）
・オーブン温度：５０℃  ３分保持  →  昇温１０℃／ｍｉｎ  →  ２５０℃
→  昇温５０℃／ｍｉｎ  →  ３００℃  ６分保持
・検出器：水素炎イオン化検出器
・注入口温度：２５０℃
・検出器温度：３２０℃  
・キャリアガス：ヘリウム
・試料注入量：１μＬ
【０２４９】
３）ポリカーボネート中の各ジヒドロキシ化合物に由来する構造単位比の測定
ポリカーボネート中の各ジヒドロキシ化合物構造単位比は、ポリカーボネート３０ｍｇを秤取し、重クロロホルム約０．７ｍＬに溶解し、これを内径５ｍｍのＮＭＲ用チューブに入れ、１Ｈ  ＮＭＲスペクトルを測定した。各ジヒドロキシ化合物に由来する構造単位に基づくシグナル強度比より各ジヒドロキシ化合物に由来する構造単位比を求めた。
【０２５０】
用いた装置または条件は、次のとおりである。
・装置：日本電子（株）製ＪＮＭ−ＡＬ４００（共鳴周波数４００ＭＨｚ）
・測定温度：常温
・緩和時間：６秒
・積算回数：５１２回
【０２５１】
４）還元粘度
溶媒として塩化メチレンを用い、０．６ｇ／ｄＬの濃度のポリカーボネート溶液を調製した。森友理化工業社製ウベローデ型粘度管を用いて、温度２０．０℃±０．１℃で測定を行い、溶媒の通過時間ｔ０と溶液の通過時間ｔから次式より相対粘度ηｒｅｌを求め、
ηｒｅｌ＝ｔ／ｔ０
相対粘度から次式より比粘度ηｓｐを求めた。
ηｓｐ＝（η−η０）／η０＝ηｒｅｌ−１
比粘度を濃度ｃ（ｇ／ｄＬ）で割って、還元粘度ηｓｐ／ｃを求めた。この値が高いほど分子量が大きい。
【０２５２】
５）ポリカーボネートのペレットＹＩ値
ポリカーボネートの色相は、ＡＳＴＭ  Ｄ１９２５に準拠して、ペレットの反射光におけるＹＩ値（イエローインデックス値）を測定して評価した。装置はコニカミノルタ社製分光測色計ＣＭ−５を用い、測定条件は測定径３０ｍｍ、ＳＣＥを選択した。
【０２５３】
シャーレ測定用校正ガラスＣＭ−Ａ２１２を測定部にはめ込み、その上からゼロ校正ボックスＣＭ−Ａ１２４をかぶせてゼロ校正を行い、続いて内蔵の白色校正板を用いて白色校正を行った。白色校正板ＣＭ−Ａ２１０を用いて測定を行い、Ｌ＊が９９．４０±０．０５、ａ＊が０．０３±０．０１、ｂ＊が−０．４３±０．０１、ＹＩが−０．５８±０．０１となることを確認した。
【０２５４】
ペレットの測定は、内径３０ｍｍ、高さ５０ｍｍの円柱ガラス容器にペレットを４０ｍｍ程度の深さまで詰めて測定を行った。ガラス容器からペレットを取り出してから再度測定を行う操作を２回繰り返し、計３回の測定値の平均値を用いた。ＹＩ値が小さいほど樹脂の黄色味が少なく、色調に優れることを意味する。
【０２５５】
６）ポリカーボネート中の硫黄元素量の測定
試料を白金製ボートに採取し、石英管管状炉［三菱化学（株）製ＡＱＦ−１００型］で加熱し、燃焼ガス中の硫黄分を０．０３％の過酸化水素水溶液で吸収した。吸収液中のＳＯ４２−をイオンクロマトグラフ（Ｄｉｏｎｅｘ社製ＩＣＳ−１０００型）で測定した。
【０２５６】
７）位相差及び位相差の波長分散性
８０℃で５時間真空乾燥したサンプル４ｇを、幅８ｃｍ、長さ８ｃｍ、厚さ０．５ｍｍのスペーサーを用いて、熱プレスにて熱プレス温度２５０℃で、予熱１分、圧力２０ＭＰａの条件で１分間加圧後、スペーサーごと取り出し、水管冷却式プレスで、圧力２０ＭＰａで３分間加圧冷却しフィルムを作製し、幅６ｃｍ、長さ６ｃｍの試料を切り出した。
【０２５７】
前記試料を、バッチ式二軸延伸装置［東洋精機産業（株）製］で、延伸温度をポリカーボネートのガラス転移温度＋１５℃、延伸速度を７２０ｍｍ／分（ひずみ速度１２００％／ｍｉｎ）で、延伸倍率２．０倍の一軸延伸を行った。このとき延伸方向に対して垂直方向は、保持した状態（延伸倍率１．０）で延伸を行った。
【０２５８】
延伸された試料より幅４ｃｍ、長さ４ｃｍに切り出し、位相差測定装置［王子計測機器（株）製ＫＯＢＲＡ−ＷＰＲ］を用いて測定波長４５０、５００、５５０、５９０、６３０ｎｍで位相差を測定し、波長分散性を測定した。
【０２５９】
波長分散性は、４５０ｎｍと５５０ｎｍで測定した位相差Ｒｅ４５０とＲｅ５５０の比（Ｒｅ４５０／Ｒｅ５５０）を計算した。位相差比が１より大きいと波長分散は正であり、１未満では負となる。それぞれの位相差の比が、１未満で小さい程、負の波長分散性が強いことを示している。
【０２６０】
以下の実施例の記載の中で用いた化合物の略号は次の通りである。
ＢＨＥＰＦ：９，９−ビス［４−（２−ヒドロキシエトキシ）フェニル］フルオレン  ［大阪ガスケミカル（株）製］……硫黄元素含有量は５ｐｐｍから７ｐｐｍのものを用いた。
ＢＣＦ：９，９−ビス（４−ヒドロキシ−２−メチルフェニル）フルオレン  ［大阪ガスケミカル（株）製］
ＩＳＢ：イソソルビド  ［ロケットフルーレ社製、商品名：ＰＯＬＹＳＯＲＢ］
ＳＰＧ：スピログリコール  ［三菱ガス化学（株）製］
ＰＥＧ＃１０００：ポリエチレングリコール  数平均分子量１０００  ［三洋化成工業（株）製］
ＤＥＧ：ジエチレングリコール  ［三菱化学（株）製］
ＣＨＤＭ：１，４−シクロヘキサンジメタノール  ［新日本理化（株）製、商品名：ＳＫＹ  ＣＨＤＭ］
ＨＤ：１，６−ヘキサンジオール  ［ＢＡＳＦ社製］
ＤＰＣ：ジフェニルカーボネート  ［三菱化学（株）製］
【０２６１】
［実施例１］
前述した図１に示すように、竪型攪拌反応器３器及び横型攪拌反応器１器を有する連続製造装置により、以下の条件でポリカーボネートを製造した。
【０２６２】
先ず、原料調製工程にて窒素ガス雰囲気下、ＢＨＥＰＦとＩＳＢとＰＥＧ＃１０００とＤＰＣとを一定のモル比（ＢＨＥＰＦ／ＩＳＢ／ＰＥＧ＃１０００／ＤＰＣ＝０．４３２／０．５５６／０．０１２０／１．０１０）で混合し、１２０℃に加熱して、原料混合溶融液を得た。
【０２６３】
続いて、この原料混合溶融液を、１４０℃に加熱した原料導入管を介して、所定温度・圧力の±５％の範囲内に制御した第１竪型攪拌反応器６ａ内に連続供給し、平均滞留時間が９０分になるように、槽底部のポリマー排出ラインに設けたバルブ（図示せず）の開度を制御しつつ、液面レベルを一定に保った。本実施例で用いた第１竪型攪拌反応器６ａの内容積は２３０Ｌである。
【０２６４】
上記原料混合溶融液の供給開始と同時に、第１竪型攪拌反応器６ａ内に触媒供給口１ｄから触媒として酢酸マグネシウム水溶液を、全ジヒドロキシ成分１ｍｏｌに対し、１９μｍｏｌの割合で連続供給した。
【０２６５】
第１竪型攪拌反応器６ａの槽底から排出された重合反応液は、引き続き、第２竪型攪拌反応器６ｂ、第３竪型攪拌反応器６ｃ、第４横型攪拌反応器６ｄ（２軸メガネ翼、Ｌ／Ｄ＝４）に、逐次、連続供給された。これらの反応器での実際の運転条件を表−１に記載する。
【０２６６】
重合反応の間、表−１に示した平均滞留時間となるように各反応器の液面レベルを制御し、また、重合反応と同時に副生するフェノールの留去を行った。第１竪型攪拌反応器の還流冷却器の温度を調節し、還流比を０．７にした。
【０２６７】
上記の反応条件にて２４時間以上運転を行った後、留出配管１１ａに取り付けた流量計により測定したところ、第１竪型攪拌反応器からの留出率は７９％であった。還流冷却器出口と第１竪型攪拌反応器出口に取り付けられたバルブから留出液と反応液のサンプリングを行い、組成分析を行ったところ、留出液中のジヒドロキシ化合物は０．１ｗｔ％未満、反応液中のフェノール含有率は６．８ｗｔ％であった。なお、表中の留出率とは副生したモノヒドロキシ化合物の留出量の理論生成量に対する割合である。
【０２６８】
第４横型攪拌反応器からこうして得られたポリカーボネートの還元粘度は０．３９２、ペレットＹＩ値は３８、ポリカーボネートのジヒドロキシ化合物構造単位の仕込みとのずれはいずれのジヒドロキシ化合物成分も０．０５以下であり、仕込みどおりの組成のポリカーボネートが得られた。
【０２６９】
全反応器から留出した留出液の組成分析を行ったところ、ジヒドロキシ化合物の含有量は０．１ｗｔ％未満であった。これらの結果をまとめて表−１に示す。なお、第１攪拌反応器〜第３攪拌反応器の各反応器においては、それぞれの内温を表−１に示した値の±１℃の範囲内に制御し、また、それぞれの圧力を表−１に示した圧力の±１ｋＰａの範囲内に制御した。
【０２７０】
［実施例２］
第１竪型攪拌反応器の還流冷却器の温度を調節し、還流比を３．９とした以外、実施例１と同様に行ったところ、第１竪型攪拌反応器の内温が所定よりも低下したため、熱媒温度を上昇させたが、内温は１９０℃までしか上がらなかったため、この反応条件にて運転を行った。得られたポリカーボネートのペレットＹＩ値は６６であり、実施例１よりも色調が悪くなったが、ポリカーボネートの構造単位比のずれは小さくなった。
【０２７１】
［実施例３］
第１竪型攪拌反応器の還流冷却器の温度を調節し、還流比を０．１とした以外、実施例１と同様に行ったところ、得られたポリカーボネートのペレットＹＩ値は３３であり、実施例１よりも色調が向上した。さらに、ポリカーボネートの構造単位比のずれも小さく、実施例１と同等であった。
【０２７２】
［実施例４］
原料にＢＨＥＰＦ／ＩＳＢ／ＤＥＧ／ＤＰＣ／酢酸マグネシウム（モル比：ＢＨＥＰＦ／ＩＳＢ／ＤＥＧ／ＤＰＣ／酢酸マグネシウム＝０．３４９／０．４９５／０．１５６／１．００／１．５０×１０−５）を使用し、第１反応器の還流比を０．１に調節した。また、各反応槽の反応の進行具合に応じて、圧力条件を変更した以外は実施例１と同様に行った。得られたポリカーボネートの色調は良好であり、構造単位比のずれも小さかった。
【０２７３】
［実施例５］
原料にＢＨＥＰＦ／ＩＳＢ／ＣＨＤＭ／ＤＰＣ／酢酸マグネシウム（モル比：ＢＨＥＰＦ／ＩＳＢ／ＣＨＤＭ／ＤＰＣ／酢酸マグネシウム＝０．３３０／０．３３８／０．３３２／１．００／１．５０×１０−５）を使用し、第１反応器の還流比を０．１に調節した。また、各反応槽の反応の進行具合に応じて、圧力条件を変更した以外は実施例１と同様に行った。得られたポリカーボネートの色調は良好であり、構造単位比のずれも小さかった。
【０２７４】
［実施例６］
原料にＢＨＥＰＦ／ＩＳＢ／ＨＤ／ＤＰＣ／酢酸マグネシウム（モル比：ＢＨＥＰＦ／ＩＳＢ／ＨＤ／ＤＰＣ／酢酸マグネシウム＝０．３２３／０．５１７／０．１６０／１．００／１．５０×１０−５）を使用し、第１反応器の還流比を０．１に調節した。また、各反応槽の反応の進行具合に応じて、圧力条件を変更した以外は実施例１と同様に行った。得られたポリカーボネートの色調は良好であり、構造単位比のずれも小さかった。
【０２７５】
［参考例１］
原料にＢＨＥＰＦ／ＣＨＤＭ／ＤＰＣ／酢酸マグネシウム（モル比：ＢＨＥＰＦ／ＣＨ
ＤＭ／ＤＰＣ／酢酸マグネシウム＝０．３５５／０．６４５／１．００／１．５０×１０
−５）を使用し、第１反応器の還流比を０．１に調節した。また、各反応槽の反応の進行
具合に応じて、圧力条件を変更した以外は実施例１と同様に行った。得られたポリカーボ
ネートの色調は良好であり、構造単位比のずれも小さかった。
【０２７６】
［参考例２］
原料にＢＨＥＰＦ／ＨＤ／ＤＰＣ／酢酸マグネシウム（モル比：ＢＨＥＰＦ／ＨＤ／Ｄ
ＰＣ／酢酸マグネシウム＝０．６０２／０．３９８／１．００／１．５０×１０−５）を
使用し、第１反応器の還流比を０．１に調節した。また、各反応槽の反応の進行具合に応
じて、圧力条件を変更した以外は実施例１と同様に行った。得られたポリカーボネートの
色調は良好であり、構造単位比のずれも小さかった。
【０２７７】
［実施例７］
原料にＢＣＦ／ＳＰＧ／ＨＤ／ＤＰＣ／酢酸カルシウム（モル比：ＢＣＦ／ＳＰＧ／Ｈ
Ｄ／ＤＰＣ／酢酸カルシウム＝０．３０９／０．４７４／０．２１７／１．０３／１．０
０×１０−４）を使用し、第１反応器の還流比を０．１に調節した。また、各反応槽の反
応の進行具合に応じて、圧力条件を変更した以外は実施例１と同様に行った。得られたポ
リカーボネートの色調は良好であり、構造単位比のずれも小さかった。
【０２７８】
［比較例１］
第１竪型攪拌反応器の圧力を常圧にし、還流を行わなかった（全留出）以外は実施例１と同様に行った。第１竪型攪拌反応器からの留出率が２３％、反応液中のフェノール含有量が１８．２ｗｔ％であり、実施例１よりもフェノールの生成量が少なく、反応の進行が遅かった。得られたポリカーボネートのペレットＹＩ値は７２であり、実施例１よりも著しく色調が悪化した。
【０２７９】
［比較例２］
第１竪型攪拌反応器の還流を行わなかった（全留出）以外は実施例１と同様に行ったが、ポリカーボネートの分子量が所定まで到達しなかったために、原料のモル比をＢＨＥＰＦ／ＩＳＢ／ＰＥＧ＃１０００／ＤＰＣ＝０．４３２／０．５５６／０．０１２０／０．９８０に変更したところ、分子量が所定に到達した。
【０２８０】
得られたポリカーボネートのペレットＹＩ値は３５であり、色調は良好であったが、ポリカーボネートのジヒドロキシ化合物構造単位の仕込みとのずれは０．０５以上となり、仕込み組成から大幅に外れてしまった。また、全反応器から留出した留出液中のジヒドロキシ化合物の含有量は１．７５ｗｔ％であり、実施例１よりも未反応モノマーの留出が増加し、回収フェノールの純度が低下した。
【０２８１】
［比較例３］
第１竪型攪拌反応器の還流冷却器の温度を調節し、還流比を６．０とした以外、実施例１と同様に行ったところ、第１竪型攪拌反応器の内温が所定よりも低下したため、熱媒温度を上昇させたが、内温は１８８℃までしか上がらなかったため、この反応条件にて運転を行った。得られたポリカーボネートの構造単位比のずれは小さくなったが、ペレットＹＩ値は７０であり、実施例１よりも色調が悪化した。
【０２８２】
［比較例４］
第１竪型攪拌反応器の還流冷却器の温度を調節し、還流比を６．０とした以外、実施例４と同様に行ったところ、第１竪型攪拌反応器の内温が所定よりも低下したため、熱媒温度を上昇させたが、内温は１９０℃までしか上がらなかったため、この反応条件にて運転を行った。得られたポリカーボネートの構造単位比のずれは小さくなったが、ペレットＹＩ値は６１であり、実施例４よりも色調が悪化した。
【０２８３】
［比較例５］
第１竪型攪拌反応器の還流冷却器の温度を調節し、還流比を６．０とした以外、実施例５と同様に行ったところ、第１竪型攪拌反応器の内温が所定よりも低下したため、熱媒温度を上昇させたが、内温は１８９℃までしか上がらなかったため、この反応条件にて運転を行った。得られたポリカーボネートの構造単位比のずれは小さくなったが、ペレットＹＩ値は５４であり、実施例４よりも色調が悪化した。
【０２８４】
［比較例６］
第１竪型攪拌反応器の還流冷却器の温度を調節し、還流比を６．０とした以外、実施例５と同様に行ったところ、第１竪型攪拌反応器の内温が所定よりも低下したため、熱媒温度を上昇させたが、内温は１９０℃までしか上がらなかったため、この反応条件にて運転を行った。得られたポリカーボネートの構造単位比のずれは小さくなったが、ペレットＹＩ値は５６であり、実施例４よりも色調が悪化した。
【０２８５】
［比較例７］
第１竪型攪拌反応器の還流冷却器の温度を調節し、還流比を６．０とした以外、参考例
１と同様に行ったところ、第１竪型攪拌反応器の内温が所定よりも低下したため、熱媒温
度を上昇させたが、内温は１９０℃までしか上がらなかったため、この反応条件にて運転
を行った。得られたポリカーボネートの構造単位比のずれは小さくなったが、ペレットＹ
Ｉ値は１３であり、参考例１よりも色調が悪化した。
【０２８６】
［比較例８］
第１竪型攪拌反応器の還流冷却器の温度を調節し、還流比を６．０とした以外、参考例
２と同様に行ったところ、第１竪型攪拌反応器の内温が所定よりも低下したため、熱媒温
度を上昇させたが、内温は１９１℃までしか上がらなかったため、この反応条件にて運転
を行った。得られたポリカーボネートの構造単位比のずれは小さくなったが、ペレットＹ
Ｉ値は１５であり、参考例２よりも色調が悪化した。
【０２８７】
［比較例９］
第１竪型攪拌反応器の還流冷却器の温度を調節し、還流比を６．０とした以外、実施例
７と同様に行ったところ、第１竪型攪拌反応器の内温が所定よりも低下したため、熱媒温
度を上昇させたが、内温は１９５℃までしか上がらなかったため、この反応条件にて運転
を行った。得られたポリカーボネートの構造単位比のずれは小さくなったが、ペレットＹ
Ｉ値は５０であり、参考例２よりも色調が悪化した。
【０２８８】
以上の実施例１〜７、参考例１〜２及び比較例１〜９の結果をそれぞれ表−１および表−２に示す。
【０２８９】
【表１】
0006015071.tif 000011
【０２９０】
【表２】
0006015071.tif 000012
【０２９１】
［まとめ］
表−１および表−２に示すように、本発明の製造方法において規定するように、第一段目の反応器の反応条件を適切に設定することで、ポリカーボネートの品質を向上できるとともに、未反応モノマーの留出が抑制されるために、重合反応と樹脂物性の制御が可能となることがわかった。さらに、原料原単位またはフェノール回収などのコスト面へのメリットが得られることがわかった。
【符号の説明】
【０２９２】
１ａ  原料（炭酸ジエステル）供給口
１ｂ、１ｃ、１ｄ  原料（ジヒドロキシ化合物）供給口
１ｅ  触媒供給口
２ａ  原料混合槽
３ａ  アンカー型攪拌翼
４ａ  原料供給ポンプ
４ｂ、４ｃ、４ｄ  ギアポンプ
５ａ  原料フィルター
６ａ  第１竪型攪拌反応器
６ｂ  第２竪型攪拌反応器
６ｃ  第３竪型攪拌反応器
６ｄ  第４横型攪拌反応器
７ａ、７ｂ、７ｃ  マックスブレンド翼
７ｄ  ２軸メガネ型攪拌翼
８ａ、８ｂ  内部熱交換器
９ａ、９ｂ  還流冷却器
１０ａ、１０ｂ  還流管
１１ａ、１１ｂ、１１ｃ、１１ｄ  留出管
１２ａ、１２ｂ、１２ｃ、１２ｄ  凝縮器
１３ａ、１３ｂ、１３ｃ、１３ｄ  減圧装置
１４ａ  留出液回収タンク
１５ａ：二軸押出機
１５ｂ：ポリマーフィルター
１６ａ：ストランド冷却槽
１６ｂ：ストランドカッター
１６ｃ：空送ブロワー
１６ｄ：製品ホッパー
１６ｅ：計量器
１６ｆ：製品袋（紙袋、フレキシブルコンテナーバッグなど）
【図１】
0006015071.tif 000016